(57)【特許請求の範囲】
【請求項１】
ｃ）少なくとも二つのオキセタン基を含有するシロキサンと
ｄ）式：Ｎ（Ｈ）（Ｒ１）Ｒ２Ｓｉ（ＯＲ３）３−ａ−ｂ−ｃ（ＯＲ４）ａ（Ｒ５Ｓｉ（ＯＲ６）ｄ（Ｒ７）ｅ）ｂＲ８ｃ
〔式中、Ｒ１は、Ｈ、または１から２０個の炭素原子からなる、一価の炭化水素ラジカルからなる群より選択され；
Ｒ２は、１から６０個の炭素からなる、二価の、直鎖のもしくは分岐の炭化水素ラジカルからなる群より選択され；
Ｒ４は３から２００個の炭素原子を含有する炭化水素ラジカルであり；
Ｒ５は、酸素、または１から６０個の炭素からなる、二価の、直鎖のもしくは分岐の炭化水素ラジカルからなる群より選択され；
Ｒ３、Ｒ６、Ｒ７およびＲ８はそれぞれ、１から２００個の炭素原子を持つ一価の、直鎖のもしくは分岐の炭化水素ラジカルからなる群より独立して選択され；
下付文字ｂはゼロもしくは正の数字であり、そして０から３の範囲の値を持ち；
下付文字ａおよびｃはゼロもしくは正であり、そして０から３の範囲の値を持ち、ただし（ａ＋ｂ＋ｃ）≦３という限定に従い；
下付文字ｄおよびｅはゼロもしくは正であり、そして０から３の範囲の値を持ち、ただし（ｄ＋ｅ）≦３という限定に従う〕を持つアミノシラン
との反応産物を含有する組成物によって処理された、改善された湿潤強度を持つ処理された布。
【請求項２】
前記シロキサンが、式：
ＭｆＭＥｈＭＰＥｉＭＨｊＤｋＤＥｌＤＰＥｍＤＨｎＴｏＴＥｐＴＰＥｑＴＨｒＱｓ
〔式中、
Ｍ＝Ｒ９Ｒ１０Ｒ１１ＳｉＯ１／２；
ＭＨ＝Ｒ１２Ｒ１３ＨＳｉＯ１／２；
ＭＰＥ＝Ｒ１２Ｒ１３（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ１／２；
ＭＥ＝Ｒ１２Ｒ１３（ＲＥ）ＳｉＯ１／２；
Ｄ＝Ｒ１８Ｒ１９ＳｉＯ２／２；
ＤＨ＝Ｒ２０ＨＳｉＯ２／２；
ＤＰＥ＝Ｒ２０（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ２／２；
ＤＥ＝Ｒ２０ＲＥＳｉＯ２／２；
Ｔ＝Ｒ２１ＳｉＯ３／２；
ＴＨ＝ＨＳｉＯ３／２；
ＴＰＥ＝（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ３／２；
ＴＥ＝ＲＥＳｉＯ３／２；および
Ｑ＝ＳｉＯ４／２；
であり、ここでＲ９、Ｒ１０、Ｒ１１、Ｒ１２、Ｒ１３、Ｒ１８、Ｒ１９、Ｒ２０およびＲ２１はそれぞれ独立して１から６０個の炭素原子を持つ一価の炭化水素ラジカルの群より選択され；
Ｒ１４はＨまたは１から６個の炭素原子のアルキル基であり；
Ｒ１５は１から６個の炭素の二価のアルキルラジカルであり；
Ｒ１６は、−Ｃ２Ｈ４Ｏ−、−Ｃ３Ｈ６Ｏ−および−Ｃ４Ｈ８Ｏ−からなる二価のラジカルの群より選択され；
Ｒ１７は、Ｈ、１から６個の炭素の単官能性の炭化水素ラジカルもしくはアセチルであり；
ＲＥは、独立して、オキシランもしくはオキセタン部分の一つもしくはそれ以上を含有する１から６０個の炭素原子を持つ一価の炭化水素ラジカルであり；
下付文字ｆはゼロもしくは正であり、下付文字ｆがゼロであるときｈが正である必要があるという制限に従い；
下付文字ｈはゼロもしくは正であり、ｈがゼロであるとき、下付文字ｆが正である必要があるという制限に従い、そして下付文字ｈ、ｌおよびｐの合計は正であるという制限に従い；
下付文字ｋはゼロもしくは正であり、そして０から１，０００の範囲の値を持ち；
下付文字ｌはゼロもしくは正であり、そして０から４００の範囲の値を持ち、下付文字ｈ、ｌおよびｐの合計が正であるという制限に従い；
下付文字ｏはゼロもしくは正であり、そして０から５０の範囲の値を持ち；
下付文字ｐはゼロもしくは正であり、そして０から３０の範囲の値を持ち、下付文字ｈ、ｌおよびｐの合計は正であるという制限に従い；
下付文字ｓはゼロもしくは正であり、そして０から２０の範囲の値を持ち；
下付文字ｉはゼロもしくは正であり、そして０から２０の範囲の値を持ち；
下付文字ｍはゼロもしくは正であり、そして０から２００の範囲の値を持ち；
下付文字ｑはゼロもしくは正であり、そして０から３０の範囲の値を持ち；
下付文字ｊはゼロもしくは正であり、そして０から２の範囲の値を持ち；
下付文字ｎはゼロもしくは正であり、そして０から２０の範囲の値を持ち；
下付文字ｒはゼロもしくは正であり、そして０から３０の範囲の値を持ち；
下付文字ｔはゼロもしくは１であり；
下付文字ｕはゼロもしくは１であり；
下付文字ｖはゼロもしくは正であり、０から１００の範囲の値を持ち、（ｖ＋ｗ＋ｘ）＞０という制限に従い；
下付文字ｗはゼロもしくは正であり、そして０から１００の範囲の値を持ち、（ｖ＋ｗ＋ｘ）＞０という制限に従い；
下付文字ｘはゼロもしくは正であり、そして０から１００の範囲の値を持ち、（ｖ＋ｗ＋ｘ）＞０という制限に従う〕
を持つ、請求項１に記載の処理された布。
【請求項３】
式：
Ｒ２９（Ｒ３０）κＳｉ（ＯＲ３１）３−η−θ（Ｒ３２）η（ＯＲ３３）θ
〔式中、Ｒ２９は、オキシランもしくはオキセタン部分の一つもしくはそれ以上を含有する３から１２個の炭素原子を持つ一価の炭化水素ラジカルであり；
Ｒ３０は、１から６０個の炭素からなる二価の炭化水素ラジカルであり、そして下付文字κはゼロもしくは１の値を持ち；Ｒ３１およびＲ３２は、独立して、１から６０個の炭素原子を持つ、一価の、直鎖もしくは分岐の炭化水素ラジカルの群より選択され；
下付文字ηはゼロもしくは正であり、そして０から３の範囲の値を持ち；
下付文字θは０よりも大きく、そして３より小さいかもしくは３と等しく、３−η−θはゼロより大きいかもしくはゼロと等しいという条件に従い；
Ｒ３３は３から２００個の炭素原子を含有する炭化水素ラジカルである〕
を持つ化合物の反応産物をさらに含有する請求項１もしくは２に記載の処理された布。
【請求項４】
Ｒ１が１から１０個の炭素原子を持ち；
Ｒ２が１から１０個の炭素原子を持ち；
Ｒ４が３から１０個の炭素原子を持ち；
Ｒ３、Ｒ６、Ｒ７およびＲ８はそれぞれ独立して１から２０個の炭素原子を持ち；
下付文字ａが１から３の範囲であり；
下付文字ｂが０から２５以上の範囲であり；
下付文字ｃが０から３の範囲であり；
Ｒ９、Ｒ１０、Ｒ１１、Ｒ１２、Ｒ１３、Ｒ１８、Ｒ１９、Ｒ２０およびＲ２１がそれぞれ独立して１から４個の炭素原子を持ち；
下付文字ｆ、ｌ、ｍ、ｎ、ｏ、ｐ、ｑ、ｒのそれぞれが独立して０から２００の範囲であり；
下付文字ｋが０〜５００の範囲であり；
下付文字ｖ、ｗおよびｘがそれぞれ独立して０から５０の範囲である、請求項２に記載の処理された布。
【請求項５】
Ｒ３１およびＲ３２がそれぞれ独立して１から１０個の炭素原子を持ち；そして
Ｒ３３が３から１００個の炭素原子を持つ、請求項３に記載の処理された布。
【請求項６】
Ｒ１が１から５個の炭素原子を持ち；
Ｒ２が２から８個の炭素原子を持ち；
Ｒ４が３から８個の炭素原子を持ち；
Ｒ３、Ｒ６、Ｒ７およびＲ８はそれぞれ独立して１から１５個の炭素原子を持ち；
下付文字ａが２から３の範囲であり；
下付文字ｂが０から１５以上の範囲であり；
下付文字ｃが０から２の範囲であり；
Ｒ９、Ｒ１０、Ｒ１１、Ｒ１２、Ｒ１３、Ｒ１８、Ｒ１９、Ｒ２０およびＲ２１がそれぞれ独立して１から３個の炭素原子を持ち；
下付文字ｆ、ｌ、ｍ、ｎ、ｏ、ｐ、ｑ、ｒのそれぞれが独立して０から１００の範囲であり；
下付文字ｋが５〜２５０の範囲であり；
下付文字ｖ、ｗおよびｘがそれぞれ独立して０から３５の範囲である、請求項２に記載の処理された布。
【請求項７】
Ｒ３１およびＲ３２がそれぞれ独立して１から８個の炭素原子を持ち；そして
Ｒ３３が３から５０個の炭素原子を持つ、請求項３に記載の処理された布。
【請求項８】
Ｒ１が水素であり；
Ｒ２が２から５個の炭素原子を持ち；
Ｒ４が３から５個の炭素原子を持ち；
Ｒ３、Ｒ６、Ｒ７およびＲ８はそれぞれ独立して２から８個の炭素原子を持ち；
下付文字ａが０もしくは１であり；
下付文字ｂが３であり；
下付文字ｃが０もしくは１であり；
Ｒ９、Ｒ１０、Ｒ１１、Ｒ１２、Ｒ１３、Ｒ１８、Ｒ１９、Ｒ２０およびＲ２１がそれぞれ独立してメチルであり；
下付文字ｆ、ｌ、ｍ、ｎ、ｏ、ｐ、ｑ、ｒのそれぞれが独立して０から５０の範囲であり；
下付文字ｋが５〜１５０の範囲であり；
下付文字ｖ、ｗおよびｘがそれぞれ独立して０から２５の範囲である、請求項２に記載の処理された布。
【請求項９】
Ｒ３１およびＲ３２がそれぞれ独立して１から４個の炭素原子を持ち；そして
Ｒ３３が３から１０個の炭素原子を持つ、請求項３に記載の処理された布。
【請求項１０】
組成物が、不連続相が水を含有してエマルションが組成物を含有する水性エマルションの形態である、請求項１から９のいずれか一項に記載の処理された布。
【請求項１１】
組成物が、連続相が水を含有してエマルションが組成物を含有する水性エマルションの形態である、請求項１から９のいずれか一項に記載の処理された布。
【請求項１２】
組成物が、不連続相が非水性ヒドロキシ有機溶媒を含有してエマルションが組成物を含有する非水性エマルションの形態である、請求項１から９のいずれか一項に記載の処理された布。
【請求項１３】
組成物が、連続相が非水性ヒドロキシ有機溶媒を含有し、そしてエマルションが組成物を含有する非水性エマルションの形態である、請求項１から９のいずれか一項に記載の処理された布。
【発明の詳細な説明】
【技術分野】
【０００１】
関連する出願への相互参照
本出願は２００７年１１月２日に出願された米国仮特許出願連続番号６０／９８４，７５３への優先権を主張する。
【０００２】
本発明の分野
本発明は、改善された湿潤強度を持つ布（ｔｅｘｔｉｌｅ）を提供するエポキシ化合物とアミノシランとの反応産物として形成されるコポリマーによって処理される新規の布に関する。
【背景技術】
【０００３】
米国特許４，０６２，９９９Ａは、布繊維をアミノ官能性シランとエポキシ官能性シリコーンとの混合物によって処理するプロセスを記載する。反応していない混合物が繊維へと塗布され、そしてオーブン中で熱処理される。
【０００４】
米国特許４，３５９，５４５Ａは、アミノ官能性シリコーンとエポキシ官能性シリコーンとを布表面で反応させるプロセスを記載する。混合物が布へと塗布され、そしてオーブン中で熱処理される。
【０００５】
米国特許５，３８４，３４０は、湿気硬化性もしくは光硬化性のコートシステムの使用を記載する。プロセスは、エポキシもしくはメタクリル官能性シランと過剰のアミノ官能性シリコーンとを最初に反応させることを含む。残った反応していないアミノ基はその後にエポキシもしくはイソシアノ官能性ビニル含有分子と反応する。生じる物質は湿気硬化性のアルコキシシラン基とフリーラジカル硬化性ビニル基との両方を含有する。
【０００６】
欧州特許１，１１６，８１３Ａ１は、エポキシおよびグリコール官能性を持つシロキサン、ならびにアミノシランもしくはシリコーン第四級アンモニウム化合物のいずれか一方を含有する布処理組成物を記載する。好ましくは、組成物は水性のエマルションとして配合される。エマルションは布表面へと塗布され、混合物を硬化させるための熱処理が後に続く。
【０００７】
米国特許５，１０２，９３０Ａは、例えばウールのようなケラチンの繊維を含有する繊維物質の仕上げに好適なシリコーン系の繊維仕上げ剤を記載する。繊維仕上げ剤は、アミノ官能性アルコキシシランもしくはそれらの加水分解産物と無水のエポキシ官能性アルコキシシランおよび硬化触媒との反応産物とコロイド状シリカの混合物と、ヒドロキシ含有オルガノポリシロキサンを混合した水性エマルションである。
【０００８】
米国特許６，４７５，５６８Ｂ１は、シランもしくは反応基を含有しない、非架橋性シリコーンポリエーテルの非（ＡＢ）ｎである物質の合成を記載する。改良されたシリコーンは様々な物理特性を示し得る。ポリマーを、有機置換基の性質に基づいて、親水性、脂溶性および疎水性へと改良できる。近年、直鎖の交互コポリマーおよび直鎖ランダムコポリマーが、アルキルもしくはポリエーテルならびにポリジメチルシロキサン単位を用いて製造されている。これらの物質は、パーソナルケア（ヘアコンディショナー、スキンケアおよびカラー化粧品）、布処理、硬表面改良剤、農業補助剤などを含むさまざまな用途を示す。
【発明の概要】
【発明が解決しようとする課題】
【０００９】
残念ながらこれらの物質は液体であり、表面に塗布されるとき、特に湿潤において、限定された堅牢性を示す。すなわち、上述の技術において記載される物質によって処理される不織布は、限定された堅牢性を示すだけでなく、それが塗布される布へ優れた湿潤強度をもたらす。本発明の主題はこれらの欠点を克服し、そして改善された湿潤強度を持つ不織布をもたらすことであり、以下の章により詳細に記載される。
【課題を解決するための手段】
【００１０】
本発明は組成物および組成物によって処理される布を提供し、組成物は
ａ）少なくとも二つのオキシランもしくはオキセタン基を含有するオキシランもしくはオキセタン化合物と
ｂ）式：Ｎ（Ｈ）（Ｒ１）Ｒ２Ｓｉ（ＯＲ３）３−ａ−ｂ−ｃ（ＯＲ４）ａ（Ｒ５Ｓｉ（ＯＲ６）ｄ（Ｒ７）ｅ）ｂＲ８ｃ
〔式中、Ｒ１は、Ｈ、または１から２０個の炭素原子からなる、一価の炭化水素ラジカルからなる群より選択され；
Ｒ２は、１から６０個の炭素からなる、二価の、直鎖のもしくは分岐の炭化水素ラジカルからなる群より選択され；
Ｒ４は３から２００個の炭素原子を含有する炭化水素ラジカルであり；
Ｒ５は、酸素、または１から６０個の炭素からなる、二価の、直鎖のもしくは分岐の炭化水素ラジカルからなる群より選択され；
Ｒ３、Ｒ６、Ｒ７およびＲ８はそれぞれ、１から２００個の炭素原子を持つ一価の、直鎖のもしくは分岐の炭化水素ラジカルからなる群より独立して選択され；
下付文字ｂはゼロもしくは正の数字であり、そして０から３の範囲の値を持ち；
下付文字ａおよびｃはゼロもしくは正であり、そして０から３の範囲の値を持ち、ただし（ａ＋ｂ＋ｃ）≦３という限定に従い；
下付文字ｄおよびｅはゼロもしくは正であり、そして０から３の範囲の値を持ち、ただし（ｄ＋ｅ）≦３という限定に従う〕を持つアミノシランとの反応産物を含有し、ここで組成物によって処理された布は改善された湿潤強度を持つ。
【発明の効果】
【００１１】
特に、本発明は、ティッシュペーパーのようなセルロース繊維からなる、ここに記載される組成物によってコートされる不織布を志向する。本発明の一つの目的は、乾燥状態においてきわめて強く、そして水に浸される際にもその強さを失わない処理された不織布を提供することである。すなわち、目的は、熱、物理的もしくは化学的方法によって共に結合した、本発明の組成物の少なくとも一つによって改善された湿潤強度を持つようにコートされるセルロース、ポリエステル、ポリプロピレンおよびナイロンより一般に製造されるティッシュペーパー、医療用ガウン、床の敷物、布、おむつ裏地および他の不織布を提供することである。
【００１２】
本発明の他の目的は、本発明の組成物の恩恵を求めて、ティッシュペーパーのような不織布の堅牢な処理を作成するための簡単な方法を提供することである。
【発明を実施するための形態】
【００１３】
本発明は、
ａ）少なくとも二つのオキシランもしくはオキセタン基を含有するオキシランもしくはオキセタン化合物と
ｂ）式：Ｎ（Ｈ）（Ｒ１）Ｒ２Ｓｉ（ＯＲ３）３−ａ−ｂ−ｃ（ＯＲ４）ａ（Ｒ５Ｓｉ（ＯＲ６）ｄ（Ｒ７）ｅ）ｂＲ８ｃ
〔式中、Ｒ１は、Ｈ、または１から２０個の炭素原子を含有する、一価の炭化水素ラジカルからなる群より選択され；
Ｒ２は、１から６０個の炭素からなる、二価の、直鎖のもしくは分岐の炭化水素ラジカルからなる群より選択され；
Ｒ４は３から２００個の炭素原子を含有する炭化水素ラジカルであり；
Ｒ５は、酸素、または１から６０個の炭素からなる、二価の、直鎖のもしくは分岐の炭化水素ラジカルからなる群より選択され；
Ｒ３、Ｒ６、Ｒ７およびＲ８はそれぞれ、１から２００個の炭素原子を持つ一価の、直鎖のもしくは分岐の炭化水素ラジカルからなる群より独立して選択され；
下付文字ｂはゼロもしくは正の数字であり、そして０から３の範囲の値を持ち；
下付文字ａおよびｃはゼロもしくは正であり、そして０から３の範囲の値を持ち、ただし（ａ＋ｂ＋ｃ）≦３という限定に従い；
下付文字ｄおよびｅはゼロもしくは正であり、そして０から３の範囲の値を持ち、ただし（ｄ＋ｅ）≦３という限定に従う〕を持つアミノシランとの反応産物を含有する組成物によって処理される、改善された湿潤強度を持つ布を提供する。
【００１４】
本発明は、オキシランもしくはオキセタン化合物がシロキサン、炭化水素およびポリエーテルからなる群より選択されるような反応産物組成物によって処理された不織布をさらに提供し、特にここでオキシランもしくはオキセタン化合物が式：
ＭｆＭＥｈＭＰＥｉＭＨｊＤｋＤＥｌＤＰＥｍＤＨｎＴｏＴＥｐＴＰＥｑＴＨｒＱｓ
〔式中、
Ｍ＝Ｒ９Ｒ１０Ｒ１１ＳｉＯ１／２；
ＭＨ＝Ｒ１２Ｒ１３ＨＳｉＯ１／２；
ＭＰＥ＝Ｒ１２Ｒ１３（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ１／２；
ＭＥ＝Ｒ１２Ｒ１３（ＲＥ）ＳｉＯ１／２；
Ｄ＝Ｒ１８Ｒ１９ＳｉＯ２／２；
ＤＨ＝Ｒ２０ＨＳｉＯ２／２；
ＤＰＥ＝Ｒ２０（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ２／２；
ＤＥ＝Ｒ２０ＲＥＳｉＯ２／２；
Ｔ＝Ｒ２１ＳｉＯ３／２；
ＴＨ＝ＨＳｉＯ３／２；
ＴＰＥ＝（−ＣＨ２ＣＨ（Ｒ１４）（Ｒ１５）ｔＯ（Ｒ１６）ｕ（Ｃ２Ｈ４Ｏ）ｖ（Ｃ３Ｈ６Ｏ）ｗ（Ｃ４Ｈ８Ｏ）ｘＲ１７）ＳｉＯ３／２；
ＴＥ＝ＲＥＳｉＯ３／２；および
Ｑ＝ＳｉＯ４／２；
であり、ここでＲ９、Ｒ１０、Ｒ１１、Ｒ１２、Ｒ１３、Ｒ１８、Ｒ１９、Ｒ２０およびＲ２１はそれぞれ独立して１から６０個の炭素原子を持つ一価の炭化水素ラジカルの群より選択され；
Ｒ１４はＨまたは１から６個の炭素原子のアルキル基であり；
Ｒ１５は１から６個の炭素の二価のアルキルラジカルであり；
Ｒ１６は、−Ｃ２Ｈ４Ｏ−、−Ｃ３Ｈ６Ｏ−および−Ｃ４Ｈ８Ｏ−からなる二価のラジカルの群より選択され；
Ｒ１７は、Ｈ、１から６個の炭素の単官能性の炭化水素ラジカルもしくはアセチルであり；
ＲＥは、独立して、オキシランもしくはオキセタン部分の一つもしくはそれ以上を含有する１から６０個の炭素原子を持つ一価の炭化水素ラジカルであり；
下付文字ｆはゼロもしくは正であり、下付文字ｆがゼロであるときｈが正である必要があるという制限に従い；
下付文字ｈはゼロもしくは正であり、ｈがゼロであるとき、下付文字ｆが正である必要があるという制限に従い、そして下付文字ｈ、ｌおよびｐの合計はは正であるという制限に従い；
下付文字ｋはゼロもしくは正であり、そして約０から約１，０００の範囲の値を持ち；
下付文字ｌはゼロもしくは正であり、そして約０から約４００の範囲の値を持ち、下付文字ｈ、ｌおよびｐの合計が正であるという制限に従い；
下付文字ｏはゼロもしくは正であり、そして０から約５０の範囲の値を持ち；
下付文字ｐはゼロもしくは正であり、そして０から約３０の範囲の値を持ち、下付文字ｈ、ｌおよびｐの合計は正であるという制限に従い；
下付文字ｓはゼロもしくは正であり、そして０から約２０の範囲の値を持ち；
下付文字ｉはゼロもしくは正であり、そして０から約２０の範囲の値を持ち；
下付文字ｍはゼロもしくは正であり、そして０から約２００の範囲の値を持ち；
下付文字ｑはゼロもしくは正であり、そして０から約３０の範囲の値を持ち；
下付文字ｊはゼロもしくは正であり、そして０から約２の範囲の値を持ち；
下付文字ｎはゼロもしくは正であり、そして０から約２０の範囲の値を持ち；
下付文字ｒはゼロもしくは正であり、そして０から約３０の範囲の値を持ち；
下付文字ｔはゼロもしくは１であり；
下付文字ｕはゼロもしくは１であり；
下付文字ｖはゼロもしくは正であり、０から約１００の範囲の値を持ち、（ｖ＋ｗ＋ｘ）＞０という制限に従い；
下付文字ｗはゼロもしくは正であり、そして０から約１００の範囲の値を持ち、（ｖ＋ｗ＋ｘ）＞０という制限に従い；
下付文字ｘはゼロもしくは正であり、そして０から約１００の範囲の値を持ち、（ｖ＋ｗ＋ｘ）＞０という制限に従う〕を持つシロキサンであるか、または代替的にここでオキシランもしくはオキセタン化合物は式：
Ｒ２２ｙ（Ｒ２３）ｚ（Ｒ２４α）（Ｒ２５）β
〔式中、Ｒ２２およびＲ２５は、独立して、オキシランもしくはオキセタン部分の一つもしくはそれ以上を含有する３から１２個の炭素原子を持つ一価の炭化水素ラジカルであり；
Ｒ２３およびＲ２４は、Ｈ、または１から２００個の炭素の、直鎖のもしくは分岐の、一価の炭化水素ラジカルからなる群よりそれぞれ選択され；
下付文字ｙ、ｚ、α、βはゼロもしくは正であり、ゼロから４の範囲であり、（ｙ＋β）＞２という制限に従う〕を持つ炭化水素であるか、または代替的にここでオキシランもしくはオキセタン化合物は式：
Ｒ２６Ｏ（Ｒ２７）γ（Ｃ２Ｈ４Ｏ）δ（Ｃ３Ｈ６Ｏ）ε（Ｃ４Ｈ８Ｏ）ζＲ２８
〔式中、Ｒ２６およびＲ２８は、独立して、オキシランもしくはオキセタン部分の一つもしくはそれ以上を含有する３から１２個の炭素原子を持つ一価の炭化水素ラジカルであり；
Ｒ２７は、−Ｃ２Ｈ４Ｏ−、−Ｃ３Ｈ６Ｏ−および−Ｃ４Ｈ８Ｏ−からなる二価のラジカルの群より選択され；
下付文字γはゼロもしくは１であり；
下付文字δはゼロもしくは正であり、そして０から約１００の範囲の値を持ち、（δ＋ε＋ζ）＞０という制限に従い；
下付文字εはゼロもしくは正であり、そして０から約１００の値の範囲を持ち、（δ＋ε＋ζ）＞０という制限に従い；
下付文字ζはゼロもしくは正であり、そして０から約１００の値の範囲を持ち、（δ＋ε＋ζ）＞０という制限に従う〕を持つポリエーテルである。
【００１５】
本発明はまた、
式：
Ｒ２９（Ｒ３０）κＳｉ（ＯＲ３１）３−η−θ（Ｒ３２）η（ＯＲ３３）θ
〔式中、Ｒ２９は、オキシランもしくはオキセタン部分の一つもしくはそれ以上を含有する３から１２個の炭素原子を持つ一価の炭化水素ラジカルであり；
Ｒ３０は、１から６０個の炭素からなる二価の炭化水素ラジカルであり、そして下付文字κはゼロもしくは１の値を持ち；
Ｒ３１およびＲ３２は、独立して、１から６０個の炭素原子を持つ、一価の、直鎖もしくは分岐の炭化水素ラジカルの群より選択され；
下付文字ηはゼロもしくは正であり、そして０から３の範囲の値を持ち；
下付文字θは０よりも大きく、そして３より小さいかもしくは３と等しく、３−η−θはゼロより大きいかもしくはゼロと等しいという条件に従い；
Ｒ３３は３から２００個の炭素原子を含有する炭化水素ラジカルである〕を持つ化合物の反応産物をさらに含有する、エポキシ化合物およびアミノシランの反応産物によって処理された改善された湿潤強度を持つ布を提供する。
【００１６】
ここで用いられるとき、炭化水素ラジカルという表現は、特に窒素、酸素および硫黄であるヘテロ原子によって任意選択で置換されていても良いか、オキシラン及びオキセタン基のような環状構造を任意選択で含有してもいて良い、炭化水素ラジカルを含む。
【００１７】
好ましい実施態様
好ましい実施態様は、オキシランもしくはオキセタン化合物をアミノ含有化合物と反応させて製造した少なくとも一つの組成物によって処理された布を含み、ここでオキシランもしくはエポキシ基のアミノ基に対するモル比は、好ましくは約１から約４であり、より好ましくは約１．１よりも大きくそして約３．９よりも小さく、そしてもっとも好ましくは約１．２よりも大きく、そして約３．８よりも小さい。Ｒ１は好ましくは１から約１０の炭素原子もしくは水素の、より好ましくは１から約５の炭素原子もしくは水素の一価の炭化水素ラジカルであり、もっとも好ましくはＲ１はＨである。Ｒ２は好ましくは１から約１０の炭素原子の、より好ましくは２から約８の炭素原子の、そしてもっとも好ましくは３から約５の炭素原子の一価の炭化水素ラジカルである。Ｒ４は好ましくは３から約１０の炭素原子の、より好ましくは３から約８の炭素原子の、もっとも好ましくは３から約５の炭素原子の一価の炭化水素ラジカルである。Ｒ３、Ｒ６、Ｒ７およびＲ８はそれぞれ好ましくは１から約２０の炭素原子の、より好ましくは１から約１５の炭素原子の、そしてもっとも好ましくは２から約８の炭素原子の一価の炭化水素ラジカルである。下付文字ａは０から約３の、好ましくは約１から約３の、より好ましくは約２から約３の、もっとも好ましくは０から約１の範囲にある。下付文字ｂは０から約２５の、より好ましくは０から約１５の範囲にあり、そしてもっとも好ましくは３である。下付文字ｃは０から約３の、より好ましくは０から約２の、そしてもっとも好ましくは０から約１の範囲にある。Ｒ９、Ｒ１０、Ｒ１１、Ｒ１２、Ｒ１３、Ｒ１８、Ｒ１９、Ｒ２０およびＲ２１はそれぞれ、好ましくは１から約４の炭素原子の、より好ましくは１から約３の炭素原子の、そしてもっとも好ましくは１の炭素原子の一価の炭化水素ラジカルである。下付文字ｆ、ｌ、ｍ、ｎ、ｏ、ｐ、ｑ、ｒ、ｓはそれぞれ０から約２００の、より好ましくは０から約１００の、そしてもっとも好ましくは０から約５０の範囲である。下付文字ｋは、０から約５００の、より好ましくは５から約２５０の、そしてもっとも好ましくは５から約１５０の範囲にある。下付文字ｖ、ｗおよびｘはそれぞれ、０から約５０の、より好ましくは０から約３５の、そしてもっとも好ましくは０から約２５の範囲にある。Ｒ２３およびＲ２４はそれぞれ、好ましくは５から約１００の炭素原子の、より好ましくは１０から約５００の炭素原子の、そしてもっとも好ましくは１０から約３００の炭素原子の一価の炭化水素ラジカルである。下付文字δ、ε、ζは０から約５０の、より好ましくは０から約３０の、そしてもっとも好ましくは０から約１５の範囲にある。Ｒ３１およびＲ３２はそれぞれ、好ましくは１から約１０の炭素原子の、より好ましくは１から約８の炭素原子の、そしてもっとも好ましくは１から約４の炭素原子の一価の炭化水素ラジカルである。Ｒ３３は、好ましくは３から約１００の炭素原子の、より好ましくは３から約５０の炭素原子の、もっとも好ましくは３から約１０の炭素原子の一価の炭化水素ラジカルである。
【００１８】
最初に接触するか、その場（ｉｎ  ｓｉｔｕ）で形成されるか、混ぜられるか、または一つもしくはそれ以上の物質、成分もしくは含有物と混合される直前の、本開示による物質、成分もしくは含有物について述べる。反応産物、生じる混合物などとして認識される物質、成分もしくは含有物は、当業者（例えば化学者）の一般常識と通常の技能と本開示に沿って実施されるなら、接触、その場での形成、混ぜることもしくは混合操作の過程における化学反応もしくは転換を通じて、固有性、特性もしくは性質を得る。化学反応物もしくは開始物質から化学産物もしくは最終物質への転換は、それが起こる速さに依存せずに連続して起こるプロセスである。従って、そのような転換プロセスが起こっている際、開始及び最終物質の混合ならびに中間体種が存在し、それは、それらの動的な寿命、当業者に公知の現在の分析技法を用いる検出の容易さもしくは困難さに依存する。
【００１９】
明細書もしくはその請求項において化学名もしくは式によって言及される、単数もしくは複数として述べられる反応物および化合物は、化学名もしくは化学型によって言及される他の物質（たとえば他の反応物もしくは溶媒）との接触する前に存在するとして認識される。生じる混合物、溶液反応媒体において起こる、初期のおよび／もしくは過渡的な化学変化、転換または反応は、もし起こるなら、中間体種、マスターバッチなどとして認識され、反応産物もしくは最終物質の実用性とは異なる実用性を持つ。他の続いて起こる変化、転換もしくは反応は、特定の反応物および／もしくは化合物を一緒に本開示に従うとされる条件へと持ち込まれることによって生じる。それらの他の続いて起こる変化、転換もしくは反応において、一緒に持ち込まれる反応物、含有物もしくは成分は反応産物もしくは最終物質を識別するかまたは反応産物もしくは最終物質を示す。
【００２０】
開始物質の反応産物としての本発明の不織布をコートするのに用いられる組成物／エマルションを記載するに際して、引用される開始種に対して言及され、そして追加の物質が合成前駆体の開始混合物へと添加されることは注目すべきである。それらの添加物質は反応性もしくは非反応性であってよい。本発明の特徴は、反応産物が少なくとも開示されるように列挙される成分の反応により得られるということである。非反応性の成分は、希釈物として反応混合物へと添加されても良いし、反応産物として調製される組成物の性質と関連しない追加的な性質を授けるために添加されても良い。このように、例えば顔料のような非反応性の成分を追加的に含有する反応産物の組成物を産生するための前、最中、もしくは後に、たとえば、顔料のような細かく微粉化した固体を反応混合物へと分散しても良い。追加の反応性の成分もまた添加しても良く、そのような成分は最初の反応物と反応するか、またはそれらは反応産物と反応してもよい。「反応産物」という表現は、それらの可能性ならびに非反応性成分の添加を含むことを意図されている。
【００２１】
任意選択で、成分Ａと成分Ｂの反応は、反応性アルコキシシラン部分を持っているかもしくは持っていない第一級もしくは第二級アミンの存在下で実施できる。結果はＡ、Ｂならびに第一級もしくは第二級アミンの反応産物となるであろう。それらの第一級アミンの例は；メチルアミン、エチルアミン、プロピレンアミン、エタノールアミン、イソプロピルアミン、ブチルアミン、イソブチルアミン、ヘキシルアミン、ドデシルアミン、オレイルアミン、アニリンアミノプロピルトリメチルシラン、アミノプロピルトリエチルシラン、アミノモルホリン、アミノプロピルジエチルアミンベンジルアミン、ナフチルアミン３−アミノ−９−エチルカルバゾール、１−アミノヘプタフロロヘキサン、２，２，３，３，４，４，５，５，６，６，７，７，８，８，８−ペンタデカフルオロ−１−オクタンアミンなどである。第二級アミンの例は；メチルエチルアミン、メチルオクタデシルアミン、ジエタノールアミン、ジベンジルアミン、ジヘキシルアミンジシクロヘキシルアミン、ピペリジン、ピロリジンフタルイミドなどである。ポリマーアミンもまたそのように用いられ得る。
【００２２】
本発明の実施態様の適用
Ａ、すなわち分子当たり二つもしくはそれ以上のオキシランもしくはオキセタンを含有するオキシランもしくはオキシタン化合物と、Ｂ、すなわちアミノシランとの反応による産物は、改善された湿潤強度及び柔軟性のような布の所望の性質を向上させるために不織布の処理に用いることの出来る、ポリマー鎖へと共有結合するアルコキシシラン官能性部分を含有するポリマーをもたらす。それらのアルコキシシラン基は特に加水分解によって活性化され、架橋ネットワークを導くさらなる反応を起こす。シランの架橋のメカニズムは通常２ステップのプロセスである。第一のステップは通常シラノールを形成するアルコキシシランの加水分解を含む。第二のステップはそれ自身で作られるシラノール基の縮合もしくは他の反応性有機基との縮合を含む。二つのシラノール基の間の反応は熱的に安定なシロキサン結合を導く。シラノール基はまた、アルコール、カルボン酸、アミン、メルカプタンおよびケトン（他の反応性基）のような有機部分と可逆的に縮合し得る。形成される結合はシロキサン結合よりも安定性が低い。しかしながら架橋ネットワークが形成されると逆反応は大幅に減少するかもしくは止まりさえもする。
【００２３】
本発明の組成物を、ティッシュペーパー、紙などのような不織布の処理のために、純粋な成分、混合物もしくはエマルションとして利用できる。一般的に知られるように、エマルションは一つが連続性で他のものが非連続性の少なくとも二つの不混和な層を含有する。さらにエマルションは、さまざまな粘度の液体もしくは気体または固体であり得る。さらにエマルションの粒径はそれをマイクロエマルションにも出来、十分に小さいとき、マイクロエマルションは透明にもなり得る。さらもエマルションのエマルションを作成することも可能であり、そしてそれらは多重エマルションとして一般に知られている。これらのエマルションは：
１）不連続相が水を含有し、そして連続相が本発明の組成物を含有する水性エマルション；
２）不連続相が本発明の組成物を含有し、そして連続相が水を含有する水性エマルション；
３）不連続相が非水性ヒドロキシ溶媒を含有し、そして連続相が本発明の組成物を含有する非水性エマルション；そして、
４）連続相が非水性ヒドロキシ有機溶媒を含有し、そして不連続相が本発明の組成物を含有する非水性エマルション、
のようであろう。
【００２４】
成分Ａと成分Ｂの選択によって、生じる反応産物の親水性もしくは脂溶性の性質を変化させ得る。従って、上述の成分ＡとＢによってコートされる布もまた、それらの成分の改善された親水性もしくは脂溶性の性質を持ち得る。このように、親水性と脂溶性のバランスによって、生じる反応産物は極性の水もしくはヒドロキシ溶媒に可溶性であり得るか、またはオイル、低分子量シロキサンもしくはシリコーンなどの非極性の溶媒において可溶性であり得る。
【００２５】
それらが布上へと一度コートされると、布はまた同じ性質を持つ。すなわち、生じる反応産物の親水性と脂溶性のバランスは、反応産物の親水性と脂溶性のバランスに応じて、それらが塗布される処理された布へと異なった性質を授ける。たとえば、より親水性の反応産物は、布のような製造品の表面の一つもしくはそれ以上に親水性の性質を授けるであろう。逆により脂溶性の反応産物は、布のような製造品の表面の一つもしくはそれ以上に脂溶性の性質を授けるであろう。これらの親水性もしくは脂溶性の性質は標準的なテストにより容易に測定される。ここで用いられるとき、単語、布は、天然繊維および人造繊維より織られた布および不織の布の両方へと拡大される。このように、本発明の反応産物による織られた布および不織の布の処理は、標準的なテストによって測定されるように処理される布の親水性もしくは疎水性のいずれかを向上させて、処理された布の水への改善された反応性をもたらす。
【００２６】
親水性の性質のテスト
本発明の反応産物の不織布への塗布および硬化に際して、ＡＡＴＣＣテスト方法７９−１９９５によって測定されると隣接する処理されない不織布への浸透時間が３００秒以上を示すように、物質をコートする反応産物が移動しない。
【００２７】
本発明の反応産物の不織布への塗布および硬化に際して、生じる処理された不織布は、Ｉｎｄａ  Ｓｔａｎｄａｒｄ  Ｔｅｓｔ  ＩＳＴ  ８０．４が実施されると、０．５ｃｍ未満の、より好ましくは０．４ｃｍ未満の、そしてもっとも好ましくは０．１ｃｍ未満の水の高さを示す。
【００２８】
本発明の反応産物の不織布への塗布および硬化に際して、生じる処理された物質は、Ｅｄａｎａ  Ｓｔｒｉｋｅ  Ｔｈｒｏｕｇｈ  Ｔｉｍｅ  １５０．３−９６が実施されると、１００秒未満の、より好ましくは５０秒未満の、そしてもっとも好ましくは１０秒未満の浸透時間を示した。
【００２９】
本発明の反応産物の布への塗布および硬化に際して、処理された布はＡＡＴＣＣテスト方法７９−１９９２が実施されるとき、５０秒未満の、より好ましくは３０秒未満の、そしてもっとも好ましくは２０秒未満の湿潤（Ｗｅｔ−ｏｕｔ）時間を示した。
【００３０】
本発明の反応産物の布への塗布および硬化に際して、処理された布は、ＡＳＴＭ  Ｄ−５２３７テストプロトコールが実施されるとき、１０ｍｍ以上の、より好ましくは１２ｍｍ以上の、そしてもっとも好ましくは１５ｍｍ以上のウィッキング（Ｗｉｃｋｉｎｇ）値を示した。
【００３１】
脂溶性の性質のテスト
本発明の反応産物の不織布への塗布および硬化に際して、ＡＡＴＣＣテスト方法７９−１９９５に記載されるように測定されると３００秒以上の隣接する処理されない不織布への浸透時間であるように、コートは移動しない。
【００３２】
本発明の反応産物の不織布への塗布および硬化に際して、処理された物質はＩｎｄａ  Ｓｔａｎｄａｒｄ  Ｔｅｓｔ  ＩＳＴ  ８０．４が実施されるとき、１．０ｃｍ以上の、より好ましくは１．２ｃｍ以上の、そしてもっとも好ましくは１．５ｃｍ以上の水の高さを示す。
【００３３】
本発明の反応産物の不織布への塗布および硬化に際して、不織布は、Ｅｄａｎａ  Ｓｔｒｉｋｅ  Ｔｈｒｏｕｇｈ  Ｔｉｍｅ  １５０．３−９６が実施されると、３００秒以上の、より好ましくは３５０秒以上の、そしてもっとも好ましくは４００秒以上の浸透時間を示した。
【００３４】
本発明の反応産物の布への塗布および硬化に際して、処理された布はＡＡＴＣＣテスト方法７９−１９９２が実施されるとき、５０秒以上の、より好ましくは１００秒以上の、そしてもっとも好ましくは２００秒以上の湿潤（Ｗｅｔ−ｏｕｔ）時間を示した。
【００３５】
本発明の反応産物の布への塗布および硬化に際して、処理された布は、ＡＳＴＭ  Ｄ−５２３７テストプロトコールが実施されるとき、１０ｍｍ未満の、より好ましくは５ｍｍ未満の、そしてもっとも好ましくは２ｍｍ未満のウィッキング（Ｗｉｃｋｉｎｇ）値を示した。
【００３６】
本発明の反応産物の布への塗布および硬化に際して、処理された布は、ＡＡＴＣＣテスト方法２２−１９８９が実施されるとき、５回の洗剤洗浄の後の５０以上の評価値、より好ましくは１０回の洗浄の後の５０以上の評価値、そしてもっとも好ましくは２０回の洗浄の後の５０以上の評価値を示す。
【００３７】
湿潤強度のテスト
処理された物質もしくは処理されない物質の湿潤強度は、Ｔｈｗｉｎｇ  Ａｌｂｅｒｔ  Ｔｉｓｓｕｅ  Ｂｕｒｓｔ  Ｔｅｓｔｅｒ（ＥＪＡ  Ｖａｎｔａｇｅ  Ｓｅｒｉｅｓ）を用いて測定できる。少なくとも１０．２センチメートル×１２．７  センチメートル（４インチ×５インチ）のサイズのサンプルがこのテストに必要とされる。ティッシュペーパーの層が、ティッシュペーパーの二つの短い寸法で手によって持たれ、ティッシュペーパーの中央部分を脱イオン水の容器で５秒間ちょっと浸すかもしくは、それが完全に浸されるまで浸されるかのいずれかのより早い方にされる。そのティッシュペーパーはその後取り出され、過剰な水は搾り取られ、Ｂｕｒｓｔ  ｔｅｓｔｅｒのクランプ間に配置される。調節できる速度を持つ移動するクロスヘッドは６０ｃｍ／ｓの速さでセットできた。一度始動すると、その装置は、湿潤状態のティッシュペーパー／紙の層を裂くのに必要な最大負荷を測定するのに用いられる。
【００３８】
本発明の反応産物の不織のセルロース系基質への塗布および硬化に際して、処理された基質は、上述の方法によって測定されるとき、少なくとも２０％、より好ましく２００％以上の、そしてもっとも好ましくは１５００％以上の湿潤強度における向上を示す。
【００３９】
柔軟性のパネルテスト
ティッシュペーパーのような布の柔軟性を測定するのに柔軟性のパネルテスト（Ｐａｎｅｌ  Ｓｏｆｔｎｅｓｓ  Ｔｅｓｔ）を用いることが出来る。柔軟性を測定する前に、ティッシュペーパーのサンプルは少なくとも１週間、標準大気条件にて保管された。保管中の温度を約２２〜２５℃に、相対湿度を約６０〜７０％に調節した。対照を含む全てのサンプルは同一の保管条件に置かれた。処理されたティッシュペーパーのサンプルおよび対照は柔軟性の主観的なテストによって評価された。これは評価のためのティッシュペーパーのペアを提示された柔軟性の判定者のパネルを用いて達成された。それぞれのペアは正確にＡｘおよびＢｘとラベルされ、ここでＡおよびＢは処理されたティッシュペーパーおよび処理されていないティッシュペーパーのためにランダムに選択されたラベルであり、ｘはそれぞれの布に対する固有の数字コードであった。判定者は、彼らの手によって柔軟性を測定するときには彼らの目をつぶるようすすめられた。それぞれのペアに対して、判定者はＡ対Ｂの柔軟性の評価をたずねられた。結果は集められ、投票集計され、布の柔軟性ファクターとなる。平均柔軟性ファクターは以下の方程式を用いて得られる：
柔軟性格付け＝（処理されたティッシュペーパーの総格付け  −  処理されていないティッシュペーパーの総格付け）／サンプルの数。
【００４０】
本発明の反応産物の不織のセルロース系基質への塗布および硬化に際して、処理された基質は、上述の方法によって測定されるとき、１〜２の、より好ましくは２〜３の、そしてもっとも好ましくは３〜４の格付けの柔軟性を示す。０は非処理の基質の格付けであり、格付けが高くなると基質の柔軟性がより高くなる。
【００４１】
水吸収
水の吸収は、約２秒から約３０秒まで脱イオン水を含有する容器へと浸したときの乾燥ティッシュペーパーの層による水の吸収量を測定することによって測定される。浸す時間は布の湿潤の容易さと正比例する。布を水から取り出した後、布からの表面の水は拭い取られ、布は湿潤重量を得るために計測された。
【００４２】
本発明の反応産物の不織のセルロース系基質への塗布および硬化に際して、処理された基質は、上述の方法によって測定されるとき、基質のｇ当たり少なくとも２ｇの、より好ましくは基質のｇ当たり３〜５ｇの、そしてもっとも好ましくはは基質のｇ当たり５ｇ以上の水吸収値を示す。
【００４３】
水の吸収性
水の吸収性は標準的なＴＡＰＰＩ  Ｔ４３２テスト方法によって測定された。１０μｌの脱イオン水の水滴は布上に置かれた。水滴が布に吸収されるのに必要な時間が、処理された布および処理されていない布の両方のために測定された。
【００４４】
親水性について、本発明の反応産物の不織のセルロース系基質への塗布および硬化に際して、処理された基質は、上述の方法によって測定されるとき、少なくとも８０秒の、より好ましくは１５〜３５秒の、そしてもっとも好ましくは１５秒未満の水吸収性値を示した。
【００４５】
疎水性について、本発明の反応産物の不織のセルロース系基質への塗布および硬化に際して、処理された基質は、上述の方法によって測定されるとき、１００秒以上の、より好ましくは２００秒以上の、そしてもっとも好ましくは５００〜１０００秒の水吸収性値を示した。
【００４６】
共界面活性剤
ここで有用な共界面活性剤は、非イオン性、カチオン性、アニオン性、両性、両性イオン性、ポリマーの界面活性剤もしくはそれらの任意の組み合わせを含む。界面活性剤は典型的には、炭化水素系、シリコーン系もしくはフッ化炭素系である。
【００４７】
さらに、参照によりここに組み入れる米国特許第５，５５８，８０６号に記載されるような超拡散と緩衝しないような短鎖疎水性物質を持つような他の共界面活性剤もまた有用である。また、上述の組成物は、塩化アルキル、ヨウ化アルキルおよび臭化アルキル類似体、ならびにＨＣＬ、酢酸、プロピオン酸、グリコール酸などとの酸性対としても有用である。当業者なら、溶解性を向上させ、そして非イオン性およびアニオン性共界面活性剤との相互作用する可能性の潜在性をもたらす四級化の利点を理解するであろう。
【００４８】
有用な界面活性剤は、アルコキシラート、特にエトキシラートであって、エチレンオキシド、プロピレンオキシド、ブチレンオキシドおよびそれらの混合物を含むブロックコポリマーを含有するもの；アルキルアリールアルコキシラート、特にエトキシラートもしくはプロポキシラートならびにそれらの誘導体であって、アルキルフェノールエトキシラートを含むもの；アリールアリールアルコキシラート、特にエトキシラートもしくはプロポキシラートならびにそれらの誘導体；アミンアルコキシラート、特にアミンエトキシラート；脂肪酸アルコキシラート；脂肪アルコールアルコキシラート；アルキルスルホナート；アルキルベンゼンおよびアルキルナフタレンスルホナート；硫酸化脂肪アルコール、アミンもしくは酸アミド；イセチオン酸ナトリウムの酸エステル；スルホコハク酸ナトリウムのエステル；硫酸化もしくはスルホン酸化脂肪酸エステル；石油スルホナート；Ｎ−アシルサルコシン；アルキルポリグリコシド；アルキルエトキシ化アミンなどを含む。
【００４９】
具体例は、アルキルアセチレンジオール（ＳＵＲＦＯＮＹＬ−Ａｉｒ  Ｐｒｏｄｕｃｔｓ）、ピリロドン系界面活性剤（例えばＳＵＲＦＡＤＯＮＥ−ＬＰ１００−ＩＳＰ）、２−エチルヘキシルサルファート、イソデシルアルコールエトキシラート（例えばＲＨＯＤＡＳＵＲＦ  ＤＡ  ５３０−Ｒｈｏｄｉａ）、エチレンジアミンアルコキシラート（ＴＥＴＲＯＮＩＣＳ−ＢＡＳＦ）、エチレンオキシド／プロピレンオキシドコポリマー（ＰＬＵＲＯＮＩＣＳ−ＢＡＳＦ）、ジェミニ型界面活性剤（Ｒｈｏｄｉａ）およびジフェニルエーテルジェミニ型界面活性剤（例えばＤＯＷＦＡＸ−Ｄｏｗ  Ｃｈｅｍｉｃａｌ）を含む。
【００５０】
好ましい界面活性剤は、エチレンオキシド／プロピレンオキシドコポリマー（ＥＯ／ＰＯ）；アミンエトキシラート；アルキルポリグリコシド；オキソトリデシルアルコールエトキシラートなどを含む。
【００５１】
コート
典型的なコート配合物は、乳化、成分の相溶化、平滑化、流れおよび表面欠陥の減少の目的のために湿潤剤もしくは界面活性剤を必要とする。さらに、それらの添加剤は、硬化したもしくは乾燥したフィルムに、耐摩耗性、ブロッキング防止、カイゼンされた湿潤強度の親水性の性質、および疎水性の性質のような改善をもたらす。コート配合物は溶剤型コート、水溶型コートおよび粉状コートとして存在し得る。
【００５２】
コート組成物は、建築コート、自動車コートおよびコイルコートのようなＯＥＭ産物コート；工場整備コートおよび船舶コートのような特別な目的のコートとして利用される。
【００５３】
典型的な樹脂の型は、ポリエステル、アルキド、アクリルおよびエポキシを含む。
【００５４】
一般的に知られるように、エマルションは一つが連続性で他のものが非連続性の少なくとも二つの不混和な層を含有する。さらにエマルションは、さまざまな粘度の液体もしくは固体であり得る。さらにエマルションの粒径はそれをマイクロエマルションにも出来、十分に小さいとき、マイクロエマルションは透明にもなり得る。さらもエマルションのエマルションを作成することも可能であり、そしてそれらは多重エマルションとして一般に知られている。これらのエマルションは：
１）不連続相が水を含有し、そして連続相が本発明のエポキシアミノシランコポリマーを含有する水性エマルション；
２）不連続相が本発明のエポキシアミノシランコポリマーを含有し、そして連続相が水を含有する水性エマルション；
３）不連続相が非水性ヒドロキシ溶媒を含有し、そして連続相が本発明のエポキシアミノシランコポリマーを含有する非水性エマルション；そして、
４）連続相が非水性ヒドロキシ有機溶媒を含有し、そして不連続相が本発明のエポキシアミノシランコポリマーを含有する非水性エマルション、
のようであろう。
【００５５】
シリコーン層を含有する非水性のエマルションは、参照によりその開示をこれによってここに組み入れる、米国特許第６，０６０，５４６号および米国特許第６，２７１，２９５号に記載される。
【００５６】
ここで用いられるとき、表現「非水性ヒドロキシ有機化合物」は、アルコール、グリコール、多価アルコールおよびポリマーグリコールならびにそれらの混合物によって例示される、例えば約２５℃の室温で約１気圧において液体であるヒドロキシ含有有機化合物を意味する。非水性の有機ヒドロキシ溶媒は、例えば約２５℃の室温で約１気圧において液体であるアルコール、グリコール、多価アルコールおよびポリマーグリコールならびにそれらの混合物を含有するヒドロキシ含有有機化合物からなる群より選択される。好ましくは、非水性のヒドロキシ有機溶媒は、エチレン、グリコール、エタノール、プロピルアルコール、イソプロピルアルコール、プロピレングリコール、ジプロピレングリコール、トリプロピレングリコール、ブチレングリコール、イソブチレングリコール、メチルプロパンジオール、グリセリン、ソルビトール、ポリエチレングリコール、ポリプロピレングリコールモノアルキルエーテル、ポリオキシアルキレンコポリマーおよびそれらの混合物からなる群より選択される。
【００５７】
シリコーンのみの相、シリコーン相を含有する無水の混合物、シリコーン相を含有する水和の混合物、油中水滴型エマルション、もしくは二つの非水性エマルションのいずれか一方、またはそれらの変形として、望ましいフォームが一度得られると、それは改善された湿潤強度ならびに他の沈着性能および優れた触感をもたらすために不織布を処理する配合物へと混合できる。
【００５８】
パルクおよび紙
有機修飾されたシリル化界面活性剤の発明の組成物は、板紙の消泡剤およびパルプ化プロセスのための湿潤剤のようなパルプおよび紙の用途に有用である。さらに有機修飾されたシリル化組成物を、不織布の表面を処理して湿潤強度を向上させるのに用いても良い。
【実施例】
【００５９】
具体例
ポリマー１の合成
アミノプロピルトリイソプロポキシシラン（１２．４４ｇ）および平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（１９．８ｇ）と２−プロパノール（１０ｍｌ）とが、２５０ｍｌのフラスコで混合された。物質は８５℃で８時間還流された。２−プロパノールは９２℃で真空下での蒸発により除去された。
【００６０】
ポリマー２の合成
アミノプロピルトリイソプロポキシシラン（５．６１ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（２０．４ｇ）、平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（１５．４ｇ）および２−プロパノール（３５ｇ）が２５０ｍｌのフラスコ内で混合された。物質は８５℃で８時間還流された。２−プロパノールは９２℃で真空下での蒸発により除去された。
【００６１】
ポリマー３の合成
アミノプロピルトリイソプロポキシシラン（１４．９７ｇ）および平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（４６．３３ｇ）と２−プロパノール（２０ｇ）とが、２５０ｍｌのフラスコで混合された。物質は８５℃で１２時間還流された。２−プロパノールは９２℃で真空下での蒸発により除去された。
【００６２】
ポリマー４の合成
アミノプロピルトリイソプロポキシシラン（２２．４３ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（３０．８ｇ）、平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（２９．３ｇ）および２−プロパノール（６５ｇ）が２５０ｍｌのフラスコ内で混合された。物質は８５℃で４時間還流された。２−プロパノールは９２℃で真空下での蒸発により除去された。
【００６３】
ポリマー５の合成
アミノプロピルトリイソプロポキシシラン（２５．６４ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（７．７６ｇ）、平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（５８．６１ｇ）および２−プロパノール（６０ｇ）が２５０ｍｌのフラスコ内で混合された。物質は８１℃で６時間還流された。２−プロパノールは９２℃で真空下での蒸発により除去された。
【００６４】
ポリマー６の合成
アミノプロピルトリイソプロポキシシラン（９．６ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（２９．１ｇ）、平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（２．２ｇ）および２−プロパノール（２５ｇ）が２５０ｍｌのフラスコ内で混合された。物質は８５℃で８時間還流された。２−プロパノールは９２℃で真空下での蒸発により除去された。
【００６５】
ポリマー７の合成
アミノプロピルトリイソプロポキシシラン（１０．７ｇ）、平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（１４．６５ｇ）および２−プロパノール（１０ｇ）が２５０ｍｌのフラスコ内で混合された。物質は８５℃で８時間還流された。２−プロパノールは９２℃で真空下での蒸発により除去された。
【００６６】
ポリマー８の合成
平均構造ＣＨ２（Ｏ）ＣＨＣＨ２Ｏ（ＣＨ２ＣＨ２Ｏ）１４ＣＨ２ＣＨ（Ｏ）ＣＨ２のエポキシキャップ化ポリエーテル（１９７．０４ｇ）、アミノプロピルトリイソプロポキシシラン（８７．９６ｇ）および２−プロパノール（１５ｇ）が５００ｍｌの丸底フラスコ内で混合された。溶液は還流するまで加熱されマグネチックスターラーで攪拌された。反応は全てのエポキシ基が消費されると滴定により測定されるまで還流し続けるようにされた。生じる物質は暗い淡黄色を示した。物質はロータリーエバポレーターへと移され、２−プロパノールを取り除くために７０℃、５３３パスカル（４ｔｏｒｒ）で２時間蒸発された。
【００６７】
ポリマー９の合成
アミノプロピルトリイソプロポキシシラン（６．９１ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］９Ｓｉ（ＣＨ３）２ＣＨ２ＣＨ２ＣＨ２ＯＣＨ２ＣＨ（Ｏ）ＣＨ２のエポキシキャップ化ポリシロキサン（１．９４ｇ）、平均構造ＣＨ２（Ｏ）ＣＨＣＨ２Ｏ（ＣＨ２（ＣＨ３）ＣＨ２Ｏ）１１ＣＨ２ＣＨ（Ｏ）ＣＨ２のエポキシキャップ化ポリエーテル（１９．７２ｇ）および２−プロパノール（２５ｇ）が２５０ｍｌのフラスコ内で混合された。物質は８５℃で８時間還流された。２−プロパノールは９２℃で真空下での蒸発により除去された。
【００６８】
処理例
シラン［ＡＢ］ｎの処理のために、トイレットペーパー、ペーパータオル、セルロース繊維紙および再生紙のような様々な基質を対照物質として用いて良い。シラン［ＡＢ］ｎの処理の基質の性質への効果を示すために、過剰の添加物を含有していない対照の不織物を用いるのが望ましい。大部分において、他の特定されない限り、Ｐｅｒｔトイレットペーパーがモデル基質として利用された。
【００６９】
シラン［ＡＢ］ｎ溶液：シラン［ＡＢ］ｎの溶液は、４ｇのポリマーを７９６ｇの水に溶解して調製された。ｐＨは酢酸を加える事によって４へと調整され、溶液は塗布前に１日間攪拌された。ポリマーは２、４、５、７および８はこの方法によって調製された。
【００７０】
ポリマー１マイクロエマルション：４ｇのポリマー１は２ｇのテルギトールＴＭＮ６と混合された。最初に、水が液滴により添加され、グリース相を形成するよう混合された。その後、それは全重量が８００ｇになるまで一定の攪拌で徐々に加えられた。ｐＨは酢酸を用いて４に調整された。
【００７１】
ポリマー３マイクロエマルション：４ｇのポリマー１は２ｇのレネックス３６と混合された。最初に、水が液滴により添加され、グリース相を形成するよう混合された。その後、それは全重量が８００ｇになるまで一定の攪拌で徐々に加えられた。ｐＨは酢酸を用いて４に調整された。
【００７２】
ポリマー６マイクロエマルション：４ｇのポリマー１は１ｇのルテンソルＴＯ６および１ｇのルテンソルＴＯ１０と混合された。最初に、水が液滴により添加され、グリース相を形成するよう混合された。その後、それは全重量が８００ｇになるまで一定の攪拌で徐々に加えられた。ｐＨは酢酸を用いて４に調整された。
【００７３】
ポリマー９マイクロエマルション：４ｇのポリマー１は１．２８ｇのレネックス３６および０．３２ｇのレネックス３０と混合された。最初に、水が液滴により添加され、グリース相を形成するよう混合された。その後、それは全重量が８００ｇになるまで一定の攪拌で徐々に加えられた。ｐＨは酢酸を用いて４に調整された。
【００７４】
以下はこの作業において用いられる処理手順のうちのいくつかのものである。
ａ）浸漬処理：この方法はトイレットペーパー、化粧紙、紙およびセルロース繊維紙の処理に用いることができる。例として、計量したＰｅｒｔトイレットペーパーの層が、層の最小限のオーバーラップがあるように穴のあいたステンレススチールトレイに配置された。他のステンレススチールトレイにおいて８００ｇのシラン［ＡＢ］ｎ溶液／マイクロエマルションが配置され、ここでティッシュペーパーを含有する穴のあいたトレイが浸漬された。ティッシュペーパーがシラン［ＡＢ］ｎ溶液に３０分間濡らされて、その後、ティッシュペーパーを含有するトレイが溶液より取り出され、過剰の溶液は排出され、そして、トレイは１００℃で２時間オーブンに配置された。熱硬化の後、ティッシュペーパーの層は室温へと冷やされ、そしてシラン［ＡＢ］ｎの取り込みをみるために計量された。
ｂ）スプレー処理：この方法は、トイレットペーパー、化粧紙および紙の処理に用いることが出来る。１０ｍｌのポリマー溶液もしくはマイクロエマルションは、スプレーノズル（Ｑｏｓｍｅｄｉｘ＃２９７１７）を備える瓶へと充填された。Ｐｅｒｔティッシュペーパーの６層もしくは化粧紙の４層は溶液によって、左上から左から右へとスプレーしながら下へと下がりつつスプレーされた。湿っている事は目で観察され、ティッシュペーパーのすべての乾燥スポットはスプレーされた。層は１時間風乾され、そして続いて１００℃で２時間オーブンの中で乾燥された。
【００７５】
表１は浸漬方法によるＰｅｒｔトイレットペーパーへのシラン［ＡＢ］ｎの処理を示し、そして表２は化粧紙およびセルロース繊維紙への処理を示す。
【００７６】
【表１】
0005449179.tif 000002
【００７７】
【表２】
0005449179.tif 000003
【００７８】
紙の処理：シラン［ＡＢ］ｎは紙パルプの処理において用いられた。Ａｒｎｏｌｄ  Ｇｒｕｍｍｅｒの製紙キットが紙を作製するのに用いられた。２２．６センチメートル×２８センチメートル（８．５インチ×１１インチ）のサイズで７５ｇ／ｍ２の基本重量の白いプリンター用紙のシートは、８つの断片に切断され、そして、４００ｍｌの水道水と共にブレンダーへと配置された。それはブレンダー中で３０秒間破壊された。微細なメッシュを備え、１４センチメートル×２０センチメートル（５．５インチ×８インチ）の内部寸法を持つ手動金型が２１００ｍｌのポリマー５の水性溶液を含有する水槽中へと配置された。ポリマーの最終濃度は０．２５％であった。パルプは金型中へと注がれ、手によって均一に広げられた。２〜３分後、金型は水槽より出され、過剰の水は排出され、そして乾燥したトレイへと配置された。トレイ上の微細なメッシュ上にパルプを残して金型は取り除かれた。他のメッシュはパルプ上に配置され、過剰の水はスポンジによって取り除かれた。メッシュは注意深く取り除かれ、紙は２つのカウチシートの間に配置された。プレスバーはカウチシート上へと押し付けるのに用いられた。上のカウチシートが取り除かれ、新しいシートがゆっくりと剥ぎ取られ、上部の布によってアイロンされた。紙の厚さはキャリパーにより計測された。
【００７９】
水の吸収性：水の吸収性は１０μｌの脱イオン水の水滴ををティッシュペーパー上へと配置する事で測定された。水滴がティッシュペーパーへと吸収されるのに必要な時間が測定された。表３はシラン［ＡＢ］ｎによって処理されたＰｅｒｔティッシュペーパーの水の吸収性を秒によって示す。
【００８０】
【表３】
0005449179.tif 000004
【００８１】
表３から、Ｐｅｒｔトイレットペーパーの表面を、シロキサンとエチレンオキシド単位のモル比に基づいて親水性もしくは疎水性で作製できることは明らかである。もっとも重要なことは、この性質は湿潤と乾燥とのサイクルの後でさえ持ちこたえる。
【００８２】
水の吸収：水の吸収は、脱イオン水を含有する容器中に２〜３０秒間漬けたときの乾燥ティッシュペーパーの層による水の吸収量を測定する事によって測定された。浸す時間はティッシュペーパーの湿潤の容易さに依存した。水から取り出した後、ティッシュペーパーの表面の水は、叩き取られ、湿潤質量をみるためにティッシュペーパーが計量された。処理されたものおよび処理されていないＰｅｒｔティッシュペーパーの水の吸収は表４に示される。
【００８３】
【表４】
0005449179.tif 000005
【００８４】
非処理のＰｅｒｔティッシュペーパーの水吸収はティッシュのグラム当たり５．８ｇである。処理によって水の吸収を、低くて１８．４５％まで、そして高くて４５％まで減少させることができる。
【００８５】
処理された化粧紙およびセルロース繊維紙の水の吸収能は表５に示される。
【００８６】
【表５】
0005449179.tif 000006
【００８７】
Ｐｅｒｔトイレットペーパーと同様に、化粧紙の水吸収はシラン［ＡＢ］ｎ処理によって減少した。ポリマー５によって処理されたセルロース紙については、水吸収は１３．６％のみ減少した。
【００８８】
処理もしくは非処理の物質の湿潤強度はＴｈｗｉｎｇ  Ａｌｂｅｒｔ  Ｔｉｓｓｕｅ  Ｂｕｒｓｔ  Ｔｅｓｔｅｒ（ＥＪＡ  Ｖａｎｔａｇｅ  Ｓｅｒｉｅｓ）を用いて測定された。１０．２センチメートル×１２．７  センチメートル（４インチ×５インチ）のサンプルサイズがこのテストに必要とされた。ティッシュペーパーの層が、ティッシュペーパーの二つの短い寸法で手によって持たれ、ティッシュペーパーの中央部分を脱イオン水の容器で５秒間ちょっと浸すかもしくは、それが完全に浸されるまで浸されるかのいずれかのより早い方にされた。そのティッシュペーパーはその後取り出され、過剰な水は搾り取られ、Ｂｕｒｓｔ  ｔｅｓｔｅｒのクランプ間に配置された。移動するクロスヘッドが６０ｃｍ／ｓの速さでセットされた。装置は湿潤状態のティッシュペーパーの層を破裂するのに必要とされる最大負荷を測定した。Ｐｅｒｔティッシュペーパーの湿潤強度は表６に示された。化粧紙、フィルター紙および手製の紙のような他の基質の結果は表７および表８に示される。
【００８９】
【表６】
0005449179.tif 000007
【００９０】
表６に示されるように、非処理のティッシュペーパーは２．７３ｇｆという非常に低い湿潤強度を持つ。シラン［ＡＢ］ｎ処理によって、湿潤強度は少なくとも３倍は向上できる。ポリマー５によって、湿潤強度における少なくとも１７倍の向上を見出した。
【００９１】
【表７】
0005449179.tif 000008
【００９２】
ポリマー４の処理によって化粧紙の湿潤破裂強度は約５倍向上した。セルロース繊維紙の湿潤強度における有意な向上はポリマー５処理によって観察された。
【００９３】
【表８】
0005449179.tif 000009
【００９４】
手製の紙では、頂点破裂力が紙の厚さによってまちまちであり、厚さの違いを説明する。中のポリマー５を持つパルプのトイレットペーパーでは、より強い紙を作製できる。市販の白いプリンター用紙はポリマー５によって処理され、湿潤強度における向上はこの後から処理された紙でも同様に得られた。
【００９５】
柔軟性パネルテスト：柔軟性を測定する前に、すべてのティッシュペーパーサンプルは少なくとも１週間、通常の大気条件にて保管された。保管中の温度は２２〜２５℃であり、相対湿度は６０〜７０％であった。対照を含む全てのサンプルは同一の保管条件に置かれた。それぞれシラン［ＡＢ］ｎ処理されたティッシュペーパーおよび対照を含有する９ペアのティッシュペーパーのサンプルは、主観的な柔軟性のテストによって表かされた。８人の柔軟性判定者のパネルは、評価のための８ペアのティッシュペーパーを提示された。
それぞれのペアはＡｘおよびＢｘとラベルされ、ここでＡおよびＢは処理されたティッシュペーパーおよび処理されていないティッシュペーパーのためにランダムに選択されたラベルであり、ｘはそれぞれの処理ポリマーのために１〜８より選択されるユニークな数字コードであった。判定者は、彼らの手によって柔軟性を測定するときには彼らの目をつぶるようすすめられた。それぞれのペアに対して、判定者はＡ対Ｂの柔軟性の評価をたずねられた。これは全ての８サンプルペアにおいて、一度に１ペアで実施された。ティッシュペーパーサンプルは以下の基準に沿って格付けされた：
ａ．  もしＡがＢより少し柔軟であれば、＋１ポイントがＡへと与えられる；もしＢがＡより少し柔軟であれば、＋１ポイントがＢへと与えられる。
ｂ．  もしＡがＢよりも確かに柔軟であれば、＋２ポイントがＡへと与えられる；もしＢがＡよりも確かに柔軟であれば、＋２ポイントがＢへと与えられる。
ｃ．  もしＡがＢよりもかなり柔軟であれば、＋３ポイントがＡへと与えられる；もしＢがＡよりもかなり柔軟であれば、＋３ポイントがＢへと与えられる。
ｄ．  もしＡがＢよりも完全に柔軟であれば、＋４ポイントがＡへと与えられる；もしＢがＡよりもかなり柔軟であれば、＋４ポイントがＢへと与えられる。
ｅ．  もしＡとＢの柔軟性が同じであれば、０ポイントがＡとＢの両方へと与えられる。
【００９６】
判定者から全てのサンプルの格付けが得られた後、それぞれの処理されたティッシュペーパーの格付けは合計された。対応する非処理のティッシュペーパーの格付けが合計され、それぞれの処理されたティッシュペーパーの合計された格付けより差し引かれた。最終的な平均格付けは方程式１：
柔軟性格付け＝（処理されたティッシュペーパーの総格付け  −  処理されていないティッシュペーパーの総格付け）／８    （１）
より得られた。異なるシラン［ＡＢ］ｎによって処理されたティッシュペーパーの平均柔軟性格付けは表９に列挙される。
【００９７】
【表９】
0005449179.tif 000010
【００９８】
表９に見られるようにシラン［ＡＢ］ｎ処理によってＰｅｒｔティッシュペーパーの柔軟性は有意に向上する。
【００９９】
さらなる実施例が以下に続く
実施例Ａ
平均構造ＣＨ２（Ｏ）ＣＨＣＨ２Ｏ（ＣＨ２ＣＨ２Ｏ）２２ＣＨ２ＣＨ（Ｏ）ＣＨ２のエポキシキャップ化ポリエーテル（１４８．２８ｇ）、アミノプロピルトリイソプロポキシシラン（５１．７２ｇ）およびイソプロパノール（６０．００ｇ）が５００ｍｌ丸底フラスコで混合された。溶液は還流するまで加熱され、マグネチックスターラーで攪拌された。反応は全てのエポキシ基が消費されると滴定により測定されるまで還流し続けるようにされた。生じる物質は暗い淡黄色を示した。物質はロータリーエバポレーターへと移され、イソプロパノールを取り除くために７０℃、５３３パスカル（４ｔｏｒｒ）で２時間蒸発された。
【０１００】
実施例Ｂ
アミノプロピルトリイソプロポキシシラン（５１．７２ｇ）、平均構造ＣＨ２（Ｏ）ＣＨＣＨ２Ｏ（ＯＣＨ２ＣＨ２）７．３ＯＣＨ２ＣＨ（Ｏ）ＣＨ２のエポキシキャップ化ポリエーテル（１４８．２８ｇ）およびイソプロパノール（６０．０ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１０１】
実施例Ｃ
アミノプロピルトリイソプロポキシシラン（４０．３ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０Ｓｉ（ＣＨ３）２ＣＨ２ＣＨ２ＣＨ２ＯＣＨ２ＣＨ（Ｏ）ＣＨ２のエポキシキャップ化ポリシロキサン（２０６．１２ｇ）および平均構造ＣＨ２（Ｏ）ＣＨＣＨ２Ｏ（ＣＨ２（ＣＨ３）ＣＨ２Ｏ）７ＣＨ２ＣＨ（Ｏ）ＣＨ２のエポキシキャップ化ポリエーテル（１８．６７ｇ）ならびにイソプロパノール（８８．４８ｇ）が５００ｍｌフラスコ内で混合された。物質は還流され、オーバーヘッドスターラーにて攪拌された。還流は全てのエポキシ基が消費されると滴定により測定されるまで１５．５時間続けられた。物質はロータリーエバポレーターへと移され、イソプロパノールを取り除くために７０℃、５３３パスカル（４ｔｏｒｒ）で２時間蒸発された。
【０１０２】
実施例Ｄ
アミノプロピルトリイソプロポキシシラン（５４．２７ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０Ｓｉ（ＣＨ３）２ＣＨ２ＣＨ２ＣＨ２ＯＣＨ２ＣＨ（Ｏ）ＣＨ２のエポキシキャップ化ポリシロキサン（１８５．７０ｇ）および平均構造ＣＨ２（Ｏ）ＣＨＣＨ２Ｏ（ＣＨ２（ＣＨ３）ＣＨ２Ｏ）７ＣＨ２ＣＨ（Ｏ）ＣＨ２のエポキシキャップ化ポリエーテル（４９．７４ｇ）ならびにイソプロパノール（５０７．３９ｇ）が１ｌフラスコ内で混合された。物質は還流され、オーバーヘッドスターラーにて攪拌された。還流は全てのエポキシ基が消費されると滴定により測定されるまで１６時間続けられた。物質はロータリーエバポレーターへと移され、イソプロパノールを取り除くために７０℃、５３３パスカル（４ｔｏｒｒ）で２時間蒸発された。
【０１０３】
実施例Ｅ
アミノプロピルトリイソプロポキシシラン（５３．９４ｇ）、ビスフェノールＡジグリシジルエーテル（４８．０９ｇ）およびイソプロパノール（２５．０１ｇ）が２５０ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１０４】
実施例Ｆ
アミノプロピルトリイソプロポキシシラン（５９．２２ｇ）、１，７−ジエポキシオクタン（２０．４０ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（２０．４１ｇ）およびイソプロパノール（２５．０１ｇ）が２５０ｍｌフラスコ内で混合された。物質は還流され、オーバーヘッドスターラーにて攪拌された。還流は全てのエポキシ基が消費されると滴定により測定されるまで１６時間続けられた。物質はロータリーエバポレーターへと移され、イソプロパノールを取り除くために７０℃、５３３パスカル（４ｔｏｒｒ）で２時間蒸発された。
【０１０５】
実施例Ｇ
アミノプロピルトリイソプロポキシシラン（４１．４８ｇ）、１，６−ヘキサンジオールジグリシジルエーテル（２９．４３ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（２９．２６ｇ）およびイソプロパノール（１１０．０１ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１０６】
実施例Ｈ
アミノプロピルトリイソプロポキシシラン（３４．０７ｇ）、水素化ビスフェノールＡジグリシジルエーテル（３２．９８ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（３２．９６ｇ）およびイソプロパノール（１１０．０８ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１０７】
実施例Ｉ
アミノプロピルトリイソプロポキシシラン（１２．９４ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］２５−Ｓｉ（ＣＨ３）２ＣＨ２ＣＨ２ＣＨ２ＯＣＨ２ＣＨ（Ｏ）ＣＨ２のエポキシキャップ化ポリシロキサン（８７．０６ｇ）およびイソプロパノール（３０．０ｇ）が２５０ｍｌフラスコ内で混合された。物質は還流され、オーバーヘッドスターラーにて攪拌された。還流は全てのエポキシ基が消費されると滴定により測定されるまで１６時間続けられた。物質はロータリーエバポレーターへと移され、イソプロパノールを取り除くために７０℃、５３３パスカル（４ｔｏｒｒ）で２時間蒸発された。得られた物質は透明の淡黄色の液体であった。
【０１０８】
実施例Ｊ
アミノプロピルトリイソプロポキシシラン（２７．００ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（９２．７０ｇ）、平均構造ＣＨ２（Ｏ）ＣＨＣＨ２Ｏ（ＣＨ２ＣＨ２Ｏ）７ＣＨ２ＣＨ（Ｏ）ＣＨ２のエポキシキャップ化ポリエーテル（２７．６９ｇ）およびイソプロパノール（２５３．４３ｇ）が５００ｍｌフラスコ内で混合された。物質は還流され、オーバーヘッドスターラーにて攪拌された。還流は全てのエポキシ基が消費されると滴定により測定されるまで１６時間続けられた。物質はロータリーエバポレーターへと移され、イソプロパノールを取り除くために７０℃、５３３パスカル（４ｔｏｒｒ）で２時間蒸発された。
【０１０９】
実施例Ｋ
アミノプロピルトリイソプロポキシシラン（１１．２０ｇ）、ポリブタジエンジグリシジルエーテル（Ｍｗ  ３１５０ｇ／モル）およびイソプロパノール（１００．０ｇ）が５００ｍｌフラスコ内で混合された。物質は還流され、オーバーヘッドスターラーにて攪拌された。還流は全てのエポキシ基が消費されると滴定により測定されるまで２３時間続けられた。物質はロータリーエバポレーターへと移され、イソプロパノールを取り除くために７０℃、５３３パスカル（４ｔｏｒｒ）で２時間蒸発された。得られた物質は粘性のある透明の淡黄色の液体であった。
【０１１０】
実施例Ｌ
アミノプロピルトリイソプロポキシシラン（７５．２２ｇ）、平均構造ＣＨ２（Ｏ）ＣＨＣＨ２（ＯＣＨ２ＣＨ２）６．９ＯＣＨ２ＣＨ（Ｏ）ＣＨ２のエポキシキャップ化ポリエーテル（１２４．８１ｇ）およびイソプロパノール（６０．００ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。得られた物質は粘性のある透明の淡黄色の液体であった。
【０１１１】
実施例Ｍ
アミノプロピルトリイソプロポキシシラン（７１．３１ｇ）、平均構造ＣＨ２（Ｏ）ＣＨＣＨ２（ＯＣＨ２ＣＨ２）１１．７ＯＣＨ２ＣＨ（Ｏ）ＣＨ２のエポキシキャップ化ポリエーテル（１２８．６９ｇ）およびイソプロパノール（６０．００ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１２】
実施例Ｎ
アミノプロピルトリイソプロポキシシラン（４０．３４ｇ）、平均構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５−Ｓｉ（ＣＨ３）２ＣＨ２ＣＨ２ＣＨ２ＯＣＨ２ＣＨ（Ｏ）ＣＨ２のエポキシキャップ化ポリシロキサン（４０．３４ｇ）、平均構造ＣＨ２（Ｏ）ＣＨＣＨ２Ｏ（ＣＨ２ＣＨ２Ｏ）７．７ＣＨ２ＣＨ（Ｏ）ＣＨ２のエポキシキャップ化ポリエーテル（５０．００ｇ）およびイソプロパノール（２１．０１ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１３】
実施例Ｏ
アミノプロピルトリイソプロポキシシラン（４２．９０ｇ）、構造ＣＨ２（Ｏ）ＣＨＣＨ２ＯＣＨ２ＣＨ２ＣＨ２Ｓｉ（ＣＨ３）２ＯＳｉ（ＣＨ３）２ＯＳｉ（ＣＨ３）２ＣＨ２ＣＨ２ＣＨ２ＯＣＨ２ＣＨ（Ｏ）ＣＨ２のエポキシキャップ化ポリシロキサン（７．１ｇ）、平均構造ＣＨ２（Ｏ）ＣＨＣＨ２Ｏ（ＣＨ２ＣＨ２Ｏ）７．７ＣＨ２ＣＨ（Ｏ）ＣＨ２のエポキシキャップ化ポリエーテル（５０．０２ｇ）およびイソプロパノール（２１．０１ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１４】
実施例Ｐ
アミノプロピルトリイソプロポキシシラン（２７．００ｇ）、構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（５２．１４ｇ）、平均構造ＣＨ２（Ｏ）ＣＨＣＨ２Ｏ（ＣＨ２ＣＨ２Ｏ）９ＣＨ２ＣＨ（Ｏ）ＣＨ２のエポキシキャップ化ポリエーテル（４８．６０ｇ）およびイソプロパノール（２００．００ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１５】
実施例Ｑ
アミノプロピルトリイソプロポキシシラン（２７．００ｇ）、構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］５０−Ｓｉ（ＣＨ３）２ＣＨ２ＣＨ２ＣＨ２ＯＣＨ２ＣＨ（Ｏ）ＣＨ２のエポキシキャップ化ポリシロキサン（１３．９０ｇ）、平均構造ＣＨ２（Ｏ）ＣＨＣＨ２Ｏ（ＣＨ２ＣＨ２Ｏ）７．７ＣＨ２ＣＨ（Ｏ）ＣＨ２のエポキシキャップ化ポリエーテル（５３．６９ｇ）およびイソプロパノール（２００．０１ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１６】
実施例Ｒ
アミノプロピルトリイソプロポキシシラン（７１．３１ｇ）、平均構造ＣＨ２（Ｏ）ＣＨＣＨ２（ＯＣＨ２ＣＨ２）１１．７ＯＣＨ２ＣＨ（Ｏ）ＣＨ２のエポキシキャップ化ポリエーテル（１２８．６９ｇ）およびイソプロパノール（６０．００ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１７】
実施例Ｓ
アミノプロピルトリイソプロポキシシラン（１５．０２ｇ）、構造ＣＨ２（Ｏ）ＣＨＣＨ２ＯＣＨ２ＣＨ２ＣＨ２Ｓｉ（ＣＨ３）２Ｏ［Ｓｉ（ＣＨ３）２Ｏ］１００Ｓｉ（ＣＨ３）２ＣＨ２ＣＨ２ＣＨ２ＯＣＨ２ＣＨ（Ｏ）ＣＨ２のエポキシキャップ化ポリシロキサン（９８．４２ｇ）、平均構造ＣＨ２（Ｏ）ＣＨＣＨ２Ｏ（ＣＨ２ＣＨ２Ｏ）２１．７ＣＨ２ＣＨ（Ｏ）ＣＨ２のエポキシキャップ化ポリエーテル（３６．５６ｇ）およびイソプロパノール（１５０．０１ｇ）が５００ｍｌフラスコ内で混合された。物質は還流され、オーバーヘッドスターラーにて攪拌された。還流は全てのエポキシ基が消費されると滴定により測定されるまで２４時間続けられた。物質はロータリーエバポレーターへと移され、イソプロパノールを取り除くために７０℃、５３３パスカル（４ｔｏｒｒ）で２時間蒸発された。
【０１１８】
実施例Ｔ
平均構造ＣＨ２（Ｏ）ＣＨＣＨ２Ｏ（ＣＨ２ＣＨ２Ｏ）１１．２ＣＨ２ＣＨ（Ｏ）ＣＨ２のエポキシ末端キャップポリエーテル（５９．３７ｇ）、アミノプロピルトリイソプロポキシシラン（２４．３８ｇ）、アミノプロピルトリエチルシラン（１２．６５ｇ）およびイソプロパノール（１００ｇ）が５００ｍｌ丸底フラスコ内で混合された。溶液は還流するまで加熱され、マグネチックスターラーにて攪拌された。反応は全てのエポキシ基が消費されると滴定により測定されるまで還流し続けるようにされた。生じる物質は暗い淡黄色を示した。物質はロータリーエバポレーターへと移され、イソプロパノールを取り除くために７０℃、５３３パスカル（４ｔｏｒｒ）で２時間蒸発された。
【０１１９】
実施例Ｕ
平均構造ＣＨ２（Ｏ）ＣＨＣＨ２Ｏ（ＣＨ２ＣＨ２Ｏ）１１．２ＣＨ２ＣＨ（Ｏ）ＣＨ２のエポキシ末端キャップポリエーテル（３４．５６ｇ）、アミノプロピルトリイソプロポキシシラン（１４．７５ｇ）、オレイルアミン（０．７０ｇ）およびイソプロパノール（５０ｇ）が２５０ｍｌ丸底フラスコ内で混合された。溶液は還流するまで加熱され、マグネチックスターラーにて攪拌された。反応は全てのエポキシ基が消費されると滴定により測定されるまで還流し続けるようにされた。生じる物質は暗い淡黄色を示した。物質はロータリーエバポレーターへと移され、イソプロパノールを取り除くために７０℃、５３３パスカル（４ｔｏｒｒ）で２時間蒸発された。
【０１２０】
実施例Ｖ
平均構造ＣＨ２（Ｏ）ＣＨＣＨ２Ｏ（ＣＨ２ＣＨ２Ｏ）１１．２ＣＨ２ＣＨ（Ｏ）ＣＨ２のエポキシ末端キャップポリエーテル（３４．９２ｇ）、アミノプロピルトリイソプロポキシシラン（１４．５８ｇ）、エチルヘキシルアミン（０．４９ｇ）およびイソプロパノール（５０ｇ）が２５０ｍｌ丸底フラスコ内で混合された。溶液は還流するまで加熱され、マグネチックスターラーにて攪拌された。反応は全てのエポキシ基が消費されると滴定により測定されるまで還流し続けるようにされた。生じる物質は暗い淡黄色を示した。物質はロータリーエバポレーターへと移され、イソプロパノールを取り除くために７０℃、５３３パスカル（４ｔｏｒｒ）で２時間蒸発された。
【０１２１】
コートの塗布の実施例
実施例１〜４のための基質のコート
合成実施例Ａ、Ｂ、ＣおよびＤからの産物は以下の方法を用いて作製された。実施例Ａ、Ｂ、ＣもしくはＤ（５ｇ）は２０ｇの蒸留水へと添加された。溶液はマグネチックスターラーにより混合され、酢酸によってｐＨ７へと中和された。生じる配合物は以下の表に列挙される。実施例配合物１〜４は、クリーンで乾燥された非処理のスチールプレートへとコートされた。コートは０．０７５ｍｍ（３ミル）のワイヤを巻きつけたロッドを用いて実施された。５ｍｌのそれぞれの配合物はロッドの最前部で基質へと添加された。ロッドは一定の強さと速度で基質を横切って引っ張られた。コートは４日間室温にて硬化された。
【０１２２】
【表１０】
0005449179.tif 000011
【０１２３】
塗布実施例１  光沢
ＡＳＴＭ標準テスト方法（Ｄ４０３９−８７）が用いられた。２０°と６０°の両方の鏡面光沢度がとられ、下の表に示される。２つのパネルがコートされ、光沢度が測定された。
【０１２４】
【表１１】
0005449179.tif 000012
【０１２５】
塗布実施例２  鉛筆硬度
鉛筆テストによるフィルム硬度のための標準的な試験方法（ＡＳＴＭ  Ｄ３３６３−７４）からの手順が続いて行われた。処理されたスチールのパネルへと様々な硬度の鉛筆を用いた複数の引っかきがなされた。結果は以下の表に示される。評価は引っかき硬度もしくはフィルムを破裂させられないかもしくは引っき傷をつけられなかったもっとも硬い鉛筆に基づく。
【０１２６】
【表１２】
0005449179.tif 000013
【０１２７】
塗布実施例３  クロスハッチ接着
テープテストによる接着の測定のための標準的な試験方法（ＡＳＴＭ  Ｄ３３５９−８７）からの手順を用いてクロスハッチ接着性能が評価された。実施例の配合物は非処理のスチールへとコートされ、室温で４日間硬化された。試験方法Ｂが用いられ、そこではフィルムが格子パターンで引っかかれた。テープが引っかき傷表面へと適用され、その後取り除かれた。生じるコートはフィルムのはがれた部分もしくは失われた部分で評価された。４つ全ての実施例配合物が試験されたとき、そのような欠陥は検出されなかった。
【０１２８】
塗布実施例４  溶液耐性
メチルエチルケトン（ＭＥＫ）耐性測定の標準的な試験方法（ＡＳＴＭ  Ｄ４７５２−８７）が採用された。コートされたスチール基質はまず脱イオン水にて洗浄され、そしてすぐにハンマーヘッドとＭＥＫで飽和したチーズクロスを備える自動装置が適用された。サンプルは１５回擦られ、そして傷が調べられた。プロセスは１２０振動を用いて繰り返され、そして再び傷が調べられた。結果は以下の表に示される。
【０１２９】
【表１３】
0005449179.tif 000014
【０１３０】
塗布実施例５  衝撃耐性
急送変形の影響に対する有機コートの耐性を測定するための標準的な試験方法（衝撃、ＡＳＴＭ  Ｄ２７９４−６９）が用いられた。この試験のための全スケールは１から５である。５はダメージ無しを示し、１は明白に傷ついている。４の評価は、衝撃の中心におけるピンポイントの変色もしくは円の辺縁部における傷のみを示す。コートされたスチールパネルは、コートされた側（直接）および非コートサイド（逆側）であった。結果は以下に示される。
【０１３１】
【表１４】
0005449179.tif 000015
【０１３２】
硬表面の実施例の抗染み剤の塗布
以下の実施例は硬表面保護のための抗染み剤としてシランＡＢｎを持ちいる用途を例示する。
【０１３３】
コート配合物を作製する手順
合成実施例Ｃ、Ｊ、ＬおよびＭは、２０％の水性配合物へと希釈され、酢酸によって中和された（ｐＨ７）。この用途において試験される硬表面は、テラコッタおよび大理石であった（７．６２センチメートル×７．６２センチメートル（３’’×３’’））。それぞれのタイルの半分はそれぞれのタイルに対して０．５ｍｌの配合物を添加する事によって処理された。コートはそれぞれのタイルの半分が均一のコートを持つように塗布器を用いて平滑化された。タイルは周囲温度において一晩硬化された。対照の配合物はＨＧ  ｉｎｔｅｒｎａｔｉｏｎａｌから市販の硬表面封止剤であった。これに続く日それぞれにタイルは染み溶液を２滴ずつもたらされた。染みは以下の表に列挙される。染みは周囲温度で１６時間、表面に配置された。そののち、タイルは湿ったスポンジとＤａｗｎ皿洗い洗剤で洗浄された。乾燥したら、タイルは視覚的に評価され、０〜１０の間のスコアが与えられ、０は残余がまったくあとに残らなく、一方、濃い染みが明らかにあるとき１０が与えられた。非処理のタイルと比較して、染み防御において、市場性のある改善がある。
【０１３４】
様々な基質における染みの結果
【表１５】
0005449179.tif 000016
【表１６】
0005449179.tif 000017
【表１７】
0005449179.tif 000018
【表１８】
0005449179.tif 000019
【０１３５】
配合物は下のテーブルに従って作成された。すべての配合物は酢酸でｐＨ７へと中和された。それぞれの実施例の配合は、１００％のピックアップへの０．５％添加で１００％ポリプロピレン（ＰＰ）不織のカバーストック（スパンボンデッド（Ｓｐｕｎｂｏｎｄ）のポリプロピレン２２ｇ／ｍ２）へと塗布された。不織の最終物はＰａｄ方法でＰＰおむつのカバーストックへと適用され、１０５℃９０秒間のＷｅｒｎｅｒ  Ｍａｔｈｉｓ  ＡＧドライヤーでの乾燥条件で乾燥された。
【０１３６】
【表１９】
0005449179.tif 000020
【０１３７】
流れ出し用途
流れ出し実験はＥｄａｎａ１５２．０−９９に従って実施された。２５°の角度で配置された、紡がれたポリプロピレンの処理されたものの断片へと塗布されたときの０．９％塩化ナトリウム溶液の流れ出し％が表に与えられる。二つの異なる対の処理が選ばれた。実施例配合物１１および１２は疎水性の処理であり、一方実施例１３および１４は親水性である。ポリプロピレンの非処理のシートは比較として用いられた。
【０１３８】
【表２０】
0005449179.tif 000021
【０１３９】
貫通
流れ出し実験はＥｄｅｎａ１５０．３−９６に従って実施された。２５°の角度で配置された、紡がれたポリプロピレンの処理されたものの断片へと塗布されたときの０．９％塩化ナトリウム溶液の流れ出し％が表に与えられる。実施例配合物１１および１２は疎水性の処理であり、一方実施例１３および１４は親水性である。ポリプロピレンの非処理のシートは比較として用いられた。
【０１４０】
【表２１】
0005449179.tif 000022
【０１４１】
静水圧試験Ｉｎｄａ標準試験ＩＳＴ８０．４
静水圧試験は水柱が表面上に置かれたときの水の貫通に対する耐性を試験するために、処理されたポリプロピレン上で実施された。処理されたポリプロピレンは、両方に５．０８センチメートル（２インチ）の円形の孔を持つ二つのプラスチックの断片の間に挟まれた。上側の断片は上昇する柱へと接続された。水はＰＰ物質の真上のはめ込みを通じて渦巻きができる事の無いような速さで導入された鏡が装置の下に配置され、水が柱へと添加された。水滴が形成され、装置の底から落ちるときの水の高さが記録された。データは下の表に示される。配合物１３および１４において、積み重ねがまったく起こらず、水はすぐに貫通し、ポリプロピレンを通じて流れ始めた。
【０１４２】
【表２２】
0005449179.tif 000023
【０１４３】
移動
処理されたポリプロピレンおむつのカバーストックの移動の効果が調べられた。非処理のポリプロピレンと隣接する疎水性のコートに対する移動はもっとも望ましくない。乾燥した移動は最終産物の漏れが生じる。以下の手順がコートされたポリプロピレンの移動への耐性を調べるために用いられた。非処理の１００％のｓｐｕｎｂｏｎｄのＳＭＳ  （Ｓｐｕｎｂｏｎｄ  Ｍｅｌｔｂｌｏｗｎ  Ｓｐｕｎｄｂｏｎｄ）のポリプロピレンの網目が、実施例配合物１３もしくは１４のいずれか一方によって処理された１００％ｓｐｕｎｂｏｎｄのポリプロピレンの不織の網目の上および下に配置された。保管を模擬するために重量（８．９ｋｇ／ｍ２（０．５ｌｂ．／ｉｎ２））が不織の布へと１週間５０℃で置かれ、全ての層が親水性について調べられた（ＡＡＴＣＣ試験方法７９−１９９５）。所望の結果は、頂部と底部の層が疎水性を残し、そして処理された不織布が親水性を残していることである。ポリプロピレンの頂部もしくは底部の層のいずれかの親水性における任意の変化は移動と考えられた。試験は測定当たり３００秒で終了した。
【０１４４】
【表２３】
0005449179.tif 000024
【０１４５】
親水性処理のいずれかが用いられた時、移動はまったく見られなかった。比較のためにプロセスが非硬化の市販のおむつカバーストック処理で繰り返された。頂部および底部層は９０〜１００秒の貫通時間を示した。明らかに親水性の処理は処理されたＰＰから非処理のＰＰへと移動した。
【０１４６】
【表２４】
0005449179.tif 000025
【０１４７】
合成実施例Ｏ、Ｐ、ＲもしくはＬはビーカー中で脱イオン水と混合され、オーバーヘッドスターラーで攪拌され、そして酢酸でｐＨ５の酸性にされた。
【０１４８】
対照配合物２のマイクロエマルションの作製の配合および調製手順
Ｍａｇｎａｓｏｆｔ  Ｄｅｒｍａ  ＮＴの２０％エマルションは、２５．０ｇの市販のポリシリコーンｑｕａｔ（Ｍｏｍｅｎｔｉｖｅ  Ｐｅｒｆｏｒｍａｎｃｅ  Ｍａｔｅｒｉａｌｓ）を使い捨てビーカー中の１０．５グラムのＴＤＡ−６および１．８グラムのＴＤＡ−１２（両方ともＥｔｈｏｘ製造の界面活性剤）へと添加する事で作製された。混合物はマグネチックスターラーで中庸の速さ（〜６００ｒｐｍ）で５分間攪拌された。別に、６２．０グラムの脱イオン水、０．４グラムの酢酸および０．３グラムの酢酸ナトリウムが添加ロートで混合された。水、酢酸および酢酸ナトリウム溶液は液滴で３０分間かけて添加された。最後の添加の終了後、エマルションはさらなる１０分間攪拌された。
【０１４９】
Ｐａｄ  Ｂａｔｈでの処理のために２０％のマイクロエマルションの希釈が必要とされた。機械的スターラーが用いられ、０．５％の活性濃度で全ての物質が均一に分散するまで脱イオン水が中庸の攪拌（〜６００ｒｐｍ）のもとで添加された。
【０１５０】
Ｐａｄ  Ｂａｔｈによる処理
希釈された処理液（０．５％活性、１５０ｇ）が使い捨てのビーカーへと注がれた。非処理の繊維の断片が計量され、重量が記録された。繊維は３０秒間もしくは完全に湿るまで処理用液へと浸された。飽和した布は１１．４３センチメートル（４．５インチ）のゴムのローラーを備えたＷｅｒｎｅｒ  Ｍａｔｈｉｓ  ｐａｄｄｅｒを通された。繊維は再び計量され、ローラー圧は１００％湿潤のピックアップが達成されるよう調整された。処理に続いてすぐに、サンプルを乾かすために１３０℃で５分間、サンプルが繊維オーブンへと置かれた。
【０１５１】
繊維のコンディショニング
処理されたおよび非処理の繊維のすべての物理的評価の前にサンプルは、２１℃、６５％相対湿度にセットされた環境チャンバに最低２４時間置かれた。
【０１５２】
湿潤
水滴が繊維の表面を貫通するのに必要な時間を増加させる（疎水性）もしくは減少させる（親水性）の処理による能力。この試験はＡＡＴＣＣ試験方法７９−１９９２に沿って実施された。処理されたもしくは非処理の綿のニット繊維の断片は、１５センチメートル（６インチ）の刺しゅうリング中に固定された。繊維は伸びないが、繊維がぴんと張ってしわやひだが無いように注意が払われた。脱イオン水の水滴が繊維上にスポイドで適用され、タイマーが開始された。水滴が完全に繊維を貫く時にタイマーが止められ、秒単位で記録された。それぞれの繊維の異なる部位において、プロセスが６回繰り返された。報告される値はそれらの記録の平均であり、下の表に示されます。試験は６００秒で終了した。６００秒の値は水滴が決して繊維表面を通り抜けなかったことを示す。
【０１５３】
【表２５】
0005449179.tif 000026
【０１５４】
試験は疎水性処理実施例配合物１５で繰り返された。表に示されるのは、綿のニット繊維が処理され洗浄された時の結果である。１、３、５、１０および２０回の洗浄の後、繊維が湿潤について試験された。洗浄／乾燥手順は下の堅牢性セクションに記載される。
【０１５５】
【表２６】
0005449179.tif 000027
【０１５６】
ウィッキング
処理がどれだけ繊維を通る水のウィッキングを高めるかもしくは阻むかを評価するためにウィッキング試験が実施された。この試験はＡＳＴＭ  Ｄ−５２３７試験プロトコールに沿って実施された。５．０８センチメートル×１７．８センチメートル（２インチ×７インチ）の処理されたかもしくは非処理の繊維の細長い断片が様々なサンプルシートより切り取られた。繊維の一つの端の末端から１５ｍｍ未満で鉛筆の線でマークされた。２つの標準的な金属のペーパークリップがサンプルの線と末端の間でとめられた。繊維の他の端が大きな（＃１００）バインダークリップを持つスタンドへと固定された。繊維が、色の付いた水のビーカー中で鉛筆の線まで浸された。６分の後、繊維サンプルは水から取り出され、鉛筆の線から吸い上げられた水の最終的な位置までの距離が定規で測定され、ミリメートルの単位で記録された。手順は４回繰り返され、測定は平均され、下の表に示される。
【０１５７】
【表２７】
0005449179.tif 000028
【０１５８】
堅牢性（機械洗浄／乾燥）
堅牢性試験は、繰り返しの洗浄および乾燥ののち、処理が綿のニット繊維状にどれだけ残るかを調べた。処理された２８センチメートル×２８センチメートル（１１インチ×１１インチ）の繊維のサンプルはトップローダー洗濯機へと置かれた。機械は、７２リットル（１９ガロン）の水量で、３０．６℃（８７Ｆ°）の温度で１２分の洗浄ピリオドの通常の洗浄サイクルへとセットされた。用いられる洗剤は６０ｇのＡＡＴＣＣ標準的基準の洗剤であった。洗浄されると、繊維サンプルは高温で３０分間で時間乾燥に設定されたフロントローダーの乾燥機中に置かれて乾燥された。プロセスは下の表に書かれているような示される数の洗浄／乾燥サイクルの間繰り返された。繊維サンプルはＢＦ３消化へとさらされ、そしてシリコーン含量がＧＣを用いて測定された。報告される値は、洗浄回数後に残るシリコーンのパーセントである。親水性の処理。
【０１５９】
【表２８】
0005449179.tif 000029
【０１６０】
試験は、５０／５０ポリエステル綿混合物、ダクロンおよびナイロン上における実施例配合物１９で繰り返された。処理はポリエステル／綿混合物に対する２０回の洗浄の後取り除かれなかった。処理された、ダクロンおよびナイロンに対してはシリコーン含量における減少があった。
【０１６１】
【表２９】
0005449179.tif 000030
【０１６２】
スプレー試験
堅牢性に対する代替的な試験が実施された。スプレー試験がＡＡＴＣＣ試験方法２２−１９８９に沿って実施された。処理された綿ニット繊維が上述の堅牢性セクションに記載されるのと同じ方法で１、３、５、１０および２０回の洗浄／乾燥サイクルで洗浄された。繊維は１５．２４センチメートル（６インチ）の刺繍リングに固定された。繊維は伸びないが、繊維がぴんと張ってしわやひだが無いように注意が払われた。集合体が、大きなロートとシャワーヘッドの下に４５°の角度で配置される治具を保持するスタンドからなるスプレー試験装置へと置かれた。２５０ｍｌの脱イオン水がロートおよびシャワーヘッドを通して試験サンプルへ注がれた。サンプル／リングは取り出され、そのスプレー試験の格付け標準の外観と比較して０〜１００で視覚的に格付けされた。対照サンプルは綿のニットの非処理の断片であった。結果は下の表に示される。１２１−１１３の大きい数字は、表面が２０回の洗浄の後でさえ疎水性を残している事を示す。
【０１６３】
【表３０】
0005449179.tif 000031
【０１６４】
（柔軟性／バルク／滑らかさ）
５人のパネルが、処理が綿のニット繊維に与える柔軟性およびバルクを測定するのに指名された。テストパネルが１から１０までの繊維の柔軟性を格付けするように問われた。非処理の繊維のサンプルが１を示すのに用いられた。高い値はとても柔軟性が高く気持ちの良い感じを示す。試験された多くの配合物は、非処理の対象に対して良い結果を示した。
【０１６５】
【表３１】
0005449179.tif 000032
【０１６６】
上述の実施例は発明の例示に過ぎず、本発明の一部分のみの特徴を例示する。添付される請求項が、考えうる限り広く発明を請求することを意図し、ここで示される実施例はすべての可能な実施態様の多様なものから選択される実施態様の例示である。従って、出願者の意図は添付した請求項は本発明の特徴を説明するのに用いられた実施例の選択によって制限されるべきではないというものである。請求項で使われるとき、単語「含有する（ｃｏｍｐｒｉｓｅｓ）」およびその文法的な類義語は論理的に例えば、「本質的に〜からなる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」のようなものであるがそれらに限定されない変化する範囲および異なる範囲のものを内在するかもしくは含む。必要なら、範囲が提供され、これらの範囲はそれらの間のすべてのサブ範囲（ｓｕｂ−ｒａｎｇｅ）を含む。そのような範囲はマーカッシュ群のように見られても良いし、異なるペア毎の数値限定からなるマーカッシュ群の集まりとして見られても良く、そのような群は下限および上限によって完全に限定されず、下限から上限までの数値的に規則正しい方法で増加する。それらの範囲における変動はそれらが一般的に広まってないとしても当業者ならそれらの変動は添付された請求項によって包含されると解釈出来るということを示唆すると期待されるべきである。科学技術の進歩が等価物および代替物を作り出す可能性があり、言語の不正確さの理由によって今はそうとは考えられなくても、添付される請求項によって包含されることが可能であると解釈されることが期待される。ここに引用されるすべての米国特許（および特許出願）は参照によってここでおよびこれによって全てが示されるようにそのすべてが明確に組み込まれる。
【０１６７】
上述に本発明の実施態様が説明のためにかなり詳細に開示されるが、当業者ならそのような詳細は本発明の精神および範囲を逸脱する事無く変更できることを理解するであろう。